(57)【特許請求の範囲】
【請求項１】
下記式（１）で表される第１構造単位を有する第１重合体、
感放射線性酸発生体、及び
溶媒
を含有する感放射線性樹脂組成物。
【化１】
0006369301.tif 000041
（式（１）中、Ｘは、下記式（１−ａ）又は（１−ｂ）で表される１価の基である。Ｒ１及びＲ２は、それぞれ独立して、水素原子又はメチル基である。Ｒ３は、水素原子又は炭素数１〜３０の１価の有機基である。ｎは、１〜５の整数である。）
【化２】
0006369301.tif 000042
（式（１−ａ）中、Ｒ４及びＲ５は、それぞれ独立して、−ＣＮ、−ＮＯ２、炭素数１〜３０の１価のフッ素化炭化水素基、極性基で置換されている炭素数１〜３０の１価の炭化水素基又は−Ｙ−Ｚで表される１価の基である。Ｙは、−ＣＯ−、−ＣＯＯ−、−ＳＯ２−又は−ＳＯ２Ｏ−である。Ｚは、炭素数１〜３０の１価の有機基である。Ｒ６は、水素原子、フッ素原子、−ＮＯ２又はＲ４、Ｒ５及びＲ６が結合する炭素原子に隣接する炭素原子、窒素原子若しくは硫黄原子を含む炭素数１〜３０の１価の有機基である。Ｒ４、Ｒ５及びＲ６のうちの２以上は、互いに合わせられこれらが結合する炭素原子と共に環員数３〜２０の環構造を形成していてもよい。Ｙが複数の場合、複数のＹは同一でも異なっていてもよい。Ｚが複数の場合、複数のＺは同一でも異なっていてもよい。＊は、第１構造単位のＸ以外の部分に結合する部位を示す。
式（１−ｂ）中、Ｒ４及びＲ５は、それぞれ独立して、−ＣＮ、−ＮＯ２、炭素数１〜３０の１価のフッ素化炭化水素基、極性基で置換されている炭素数１〜３０の１価の炭化水素基又は−Ｙ−Ｚで表される１価の基である。Ｙは、−ＣＯ−、−ＣＯＯ−、−ＳＯ２−又は−ＳＯ２Ｏ−である。Ｚは、炭素数１〜３０の１価の有機基である。Ｒ４及びＲ５は、互いに合わせられこれらが結合する窒素原子と共に環員数３〜２０の環構造を形成していてもよい。Ｙが複数の場合、複数のＹは同一でも異なっていてもよい。Ｚが複数の場合、複数のＺは同一でも異なっていてもよい。＊は、第１構造単位のＸ以外の部分に結合する部位を示す。）
【請求項２】
上記第１重合体を構成する全構造単位に対する上記第１構造単位の含有割合が、１モル％以上３０モル％以下である請求項１に記載の感放射線性樹脂組成物。
【請求項３】
上記第１重合体が、酸解離性基を含む第２構造単位をさらに有する請求項１又は請求項２に記載の感放射線性樹脂組成物。
【請求項４】
上記第１重合体が、ラクトン構造、環状カーボネート構造、スルトン構造又はこれらの組み合わせを含む第３構造単位をさらに有する請求項１、請求項２又は請求項３に記載の感放射線性樹脂組成物。
【請求項５】
上記式（１）におけるｎが１である請求項１から請求項４のいずれか１項に記載の感放射線性樹脂組成物。
【請求項６】
レジスト膜を形成する工程、
上記レジスト膜を露光する工程、及び
上記露光されたレジスト膜を現像する工程
を備え、
上記レジスト膜を請求項１から請求項５のいずれか１項に記載の感放射線性樹脂組成物により形成するレジストパターン形成方法。
【請求項７】
上記現像工程で用いる現像液が、有機溶媒を主成分とする請求項６に記載のレジストパターン形成方法。
【発明の詳細な説明】
【技術分野】
【０００１】
本発明は、感放射線性樹脂組成物及びレジストパターン形成方法に関する。
【背景技術】
【０００２】
半導体デバイス、液晶デバイス等の各種電子デバイスの形成には、フォトリソグラフィーによるレジストパターン形成方法が用いられている。このレジストパターン形成方法には、例えば基板上にレジストパターンを形成させる感放射線性樹脂組成物等が用いられる。上記感放射線性樹脂組成物は、ＡｒＦエキシマレーザー光等の遠紫外線、極端紫外線（ＥＵＶ：Ｅｘｔｒｅｍｅ  Ｕｌｔｒａｖｉｏｌｅｔ）等の電磁波、電子線などの放射線の照射により露光部に酸を生成させ、この酸の触媒作用により露光部と未露光部との現像液に対する溶解速度に差を生じさせ、基板上にレジストパターンを形成させる。
【０００３】
かかる感放射線性樹脂組成物には、高解像度かつ断面形状の矩形性に優れるレジストパターンを形成できるだけでなく、ＬＷＲ（Ｌｉｎｅ  Ｗｉｄｔｈ  Ｒｏｕｇｈｎｅｓｓ）性能、焦点深度等にも優れ、高精度なパターンを高い歩留まりで得られることが求められる。この要求に対しては、感放射線性樹脂組成物に含有される重合体の構造が種々検討されており、ブチロラクトン構造、ノルボルナンラクトン構造等のラクトン構造を有することで、レジストパターンの基板への密着性を高めると共に、これらの性能を向上できることが知られている（特開平１１−２１２２６５号公報、特開２００３−５３７５号公報及び特開２００８−８３３７０号公報参照）。
【０００４】
しかし、レジストパターンが線幅４０ｎｍ以下のレベルまで微細化している現在にあっては、上記性能の要求レベルはさらに高まり、上記従来の感放射線性樹脂組成物では、これらの要求を満足させることはできていない。また、最近では、レジスト膜の膜厚を確保し、また上述の解像性等をさらに高めるために、露光後加熱（ＰＥＢ：Ｐｏｓｔ  Ｅｘｐｏｓｕｒｅ  Ｂａｋｅ）時のレジスト膜の収縮を抑制できること、つまり膜収縮抑制性に優れることも求められている。
【先行技術文献】
【特許文献】
【０００５】
【特許文献１】特開平１１−２１２２６５号公報
【特許文献２】特開２００３−５３７５号公報
【特許文献３】特開２００８−８３３７０号公報
【発明の概要】
【発明が解決しようとする課題】
【０００６】
本発明は、以上のような事情に基づいてなされたものであり、その目的は、解像性、断面形状の矩形性、ＬＷＲ性能、焦点深度及び膜収縮抑制性に優れる感放射線性樹脂組成物及びレジストパターン形成方法を提供することにある。
【課題を解決するための手段】
【０００７】
上記課題を解決するためになされた発明は、下記式（１）で表される第１構造単位（以下、「構造単位（Ｉ）」ともいう）を有する第１重合体（以下、「［Ａ］重合体」ともいう）、感放射線性酸発生体（以下、「［Ｂ］酸発生体」ともいう）及び溶媒（以下、「［Ｃ］溶媒」ともいう）を含有する感放射線性樹脂組成物である。
【化１】
0006369301.tif 000002
（式（１）中、Ｘは、下記式（１−ａ）又は（１−ｂ）で表される１価の基である。Ｒ１及びＲ２は、それぞれ独立して、水素原子又はメチル基である。Ｒ３は、水素原子又は炭素数１〜３０の１価の有機基である。ｎは、１〜５の整数である。）
【化２】
0006369301.tif 000003
（式（１−ａ）中、Ｒ４及びＲ５は、それぞれ独立して、−ＣＮ、−ＮＯ２、炭素数１〜３０の１価のフッ素化炭化水素基、極性基で置換されている炭素数１〜３０の１価の炭化水素基又は−Ｙ−Ｚで表される１価の基である。Ｙは、−ＣＯ−、−ＣＯＯ−、−ＳＯ２−又は−ＳＯ２Ｏ−である。Ｚは、炭素数１〜３０の１価の有機基である。Ｒ６は、水素原子、フッ素原子、−ＮＯ２又はＲ４、Ｒ５及びＲ６が結合する炭素原子に隣接する炭素原子、窒素原子若しくは硫黄原子を含む炭素数１〜３０の１価の有機基である。Ｒ４、Ｒ５及びＲ６のうちの２以上は、互いに合わせられこれらが結合する炭素原子と共に環員数３〜２０の環構造を形成していてもよい。Ｙが複数の場合、複数のＹは同一でも異なっていてもよい。Ｚが複数の場合、複数のＺは同一でも異なっていてもよい。＊は、第１構造単位のＸ以外の部分に結合する部位を示す。
式（１−ｂ）中、Ｒ４及びＲ５は、それぞれ独立して、−ＣＮ、−ＮＯ２、炭素数１〜３０の１価のフッ素化炭化水素基、極性基で置換されている炭素数１〜３０の１価の炭化水素基又は−Ｙ−Ｚで表される１価の基である。Ｙは、−ＣＯ−、−ＣＯＯ−、−ＳＯ２−又は−ＳＯ２Ｏ−である。Ｚは、炭素数１〜３０の１価の有機基である。Ｒ４及びＲ５は、互いに合わせられこれらが結合する窒素原子と共に環員数３〜２０の環構造を形成していてもよい。Ｙが複数の場合、複数のＹは同一でも異なっていてもよい。Ｚが複数の場合、複数のＺは同一でも異なっていてもよい。＊は、第１構造単位のＸ以外の部分に結合する部位を示す。）
【０００８】
上記課題を解決するためになされた別の発明は、レジスト膜を形成する工程、上記レジスト膜を露光する工程、及び上記露光されたレジスト膜を現像する工程を備え、上記レジスト膜を当該感放射線性樹脂組成物により形成するレジストパターン形成方法である。
【０００９】
ここで、「炭化水素基」とは、鎖状炭化水素基、脂環式炭化水素基及び芳香族炭化水素基が含まれる。この「炭化水素基」は、飽和炭化水素基でも不飽和炭化水素基でもよい。「鎖状炭化水素基」とは、環状構造を含まず、鎖状構造のみで構成された炭化水素基をいい、直鎖状炭化水素基及び分岐状炭化水素基の両方を含む。「脂環式炭化水素基」とは、環構造としては脂環構造のみを含み、芳香環構造を含まない炭化水素基をいい、単環の脂環式炭化水素基及び多環の脂環式炭化水素基の両方を含む。但し、脂環式炭化水素基は、脂環構造のみで構成されている必要はなく、その一部に鎖状構造を含んでいてもよい。「芳香族炭化水素基」とは、環構造として芳香環構造を含む炭化水素基をいう。但し、芳香族炭化水素基は、芳香環構造のみで構成されている必要はなく、その一部に鎖状構造や脂環構造を含んでいてもよい。「有機基」とは、少なくとも１個の炭素原子を含む基をいう。「環員数」とは、芳香環構造、芳香族複素環構造、脂環構造及び脂肪族複素環構造の環を構成する原子数をいい、多環の環構造の場合は、この多環を構成する原子数をいう。
【発明の効果】
【００１０】
本発明の感放射線性樹脂組成物及びレジストパターン形成方法によれば、優れた焦点深度及び膜収縮抑制性を発揮しつつ、解像度が高く、ＬＷＲが小さく、断面形状の矩形性にも優れるレジストパターンを形成することができる。従って、これらは、今後さらに微細化が進行すると予想される半導体デバイス製造用に好適に用いることができる。
【発明を実施するための形態】
【００１１】
＜感放射線性樹脂組成物＞
当該感放射線性樹脂組成物は、［Ａ］重合体、［Ｂ］酸発生体及び［Ｃ］溶媒を含有する。また、当該感放射線性樹脂組成物は、好適成分として［Ｄ］酸拡散制御体、［Ａ］重合体よりもフッ素原子含有率が大きい第２重合体（以下、「［Ｅ］重合体」ともいう）、及び［Ｆ］偏在化促進剤を含有していてもよく、本発明の効果を損なわない範囲においてその他の任意成分を含有していてもよい。以下、各成分について説明する。
【００１２】
＜［Ａ］重合体＞
［Ａ］重合体は、構造単位（Ｉ）を有する重合体である。当該感放射線性樹脂組成物は、［Ａ］重合体が構造単位（Ｉ）を有することで、解像性、断面形状の矩形性、ＬＷＲ性能、焦点深度及び膜収縮抑制性に優れる。当該感放射線性樹脂組成物が上記構成を有することで上記効果を奏する理由については必ずしも明確ではないが、例えば以下のように推察することができる。すなわち、［Ａ］重合体は、高い極性を有する２つの基Ｒ４及びＲ５が主鎖の近傍に位置することにより、適度に高い剛直性を有する。その結果、当該感放射線性樹脂組成物によれば、［Ｂ］酸発生体から生じる酸の拡散長を適度に短くすることができるので、解像性及びＬＷＲ性能に優れる。また、当該感放射線性樹脂組成物によれば、［Ａ］重合体の適度に高い剛直性により、ＰＥＢ時等のレジスト膜の収縮を抑制できる。さらに、上記剛直性等により、断面形状の矩形性及び焦点深度が向上すると考えられる。
【００１３】
［Ａ］重合体は、構造単位（Ｉ）以外に、酸解離性基を含む第２構造単位（以下、「構造単位（ＩＩ）」ともいう）、ラクトン構造、環状カーボネート構造、スルトン構造若しくはこれらの組み合わせを含む第３構造単位（以下、「構造単位（ＩＩＩ）」ともいう）、アルコール性水酸基を含む構造単位（ＩＶ）、フェノール性水酸基を含む構造単位（Ｖ）又はこれらの組み合わせを有することが好ましい。ここで「酸解離性基」とは、カルボキシ基又はフェノール性水酸基の水素原子を置換する基であって、酸の作用により解離する基をいう。［Ａ］重合体は、上記構造単位（Ｉ）〜（Ｖ）以外のその他の構造単位を有していてもよい。［Ａ］重合体は、上記各構造単位を１種又は２種以上有していてもよい。以下、各構造単位について説明する。
【００１４】
［構造単位（Ｉ）］
構造単位（Ｉ）は、下記式（１）で表される。
【００１５】
【化３】
0006369301.tif 000004
【００１６】
上記式（１）中、Ｘは、下記式（１−ａ）又は（１−ｂ）で表される１価の基である。Ｒ１及びＲ２は、それぞれ独立して、水素原子又はメチル基である。Ｒ３は、水素原子又は炭素数１〜３０の１価の有機基である。ｎは、１〜５の整数である。
【００１７】
【化４】
0006369301.tif 000005
【００１８】
上記式（１−ａ）中、Ｒ４及びＲ５は、それぞれ独立して、−ＣＮ、−ＮＯ２、炭素数１〜３０の１価のフッ素化炭化水素基、極性基で置換されている炭素数１〜３０の１価の炭化水素基又は−Ｙ−Ｚで表される１価の基である。Ｙは、−ＣＯ−、−ＣＯＯ−、−ＳＯ２−又は−ＳＯ２Ｏ−である。Ｚは、炭素数１〜３０の１価の有機基である。Ｒ６は、水素原子、フッ素原子、−ＮＯ２又はＲ４、Ｒ５及びＲ６が結合する炭素原子に隣接する炭素原子、窒素原子若しくは硫黄原子を含む炭素数１〜３０の１価の有機基である。Ｒ４、Ｒ５及びＲ６のうちの２以上は、互いに合わせられこれらが結合する炭素原子と共に環員数３〜２０の環構造を形成していてもよい。Ｙが複数の場合、複数のＹは同一でも異なっていてもよい。Ｚが複数の場合、複数のＺは同一でも異なっていてもよい。＊は、第１構造単位のＸ以外の部分に結合する部位を示す。
【００１９】
上記式（１−ｂ）中、Ｒ４及びＲ５は、それぞれ独立して、−ＣＮ、−ＮＯ２、炭素数１〜３０の１価のフッ素化炭化水素基、極性基で置換されている炭素数１〜３０の１価の炭化水素基又は−Ｙ−Ｚで表される１価の基である。Ｙは、−ＣＯ−、−ＣＯＯ−、−ＳＯ２−又は−ＳＯ２Ｏ−である。Ｚは、炭素数１〜３０の１価の有機基である。Ｒ４及びＲ５は、互いに合わせられこれらが結合する窒素原子と共に環員数３〜２０の環構造を形成していてもよい。Ｙが複数の場合、複数のＹは同一でも異なっていてもよい。Ｚが複数の場合、複数のＺは同一でも異なっていてもよい。＊は、第１構造単位のＸ以外の部分に結合する部位を示す。
【００２０】
上記Ｒ１及びＲ２としては、［Ａ］重合体の共重合性の観点から水素原子が好ましい。
【００２１】
上記Ｒ３で表される炭素数１〜３０の１価の有機基としては、例えば炭素数１〜３０の１価の炭化水素基、この炭化水素基の炭素−炭素間にヘテロ原子含有基を含む基、これらの基の有する水素原子の一部又は全部が置換基で置換された基等が挙げられる。ここで「ヘテロ原子」とは、炭素原子及び水素原子以外の原子をいう。
【００２２】
上記炭素数１〜３０の１価の炭化水素基としては、例えば炭素数１〜３０の１価の鎖状炭化水素基、炭素数３〜３０の１価の脂環式炭化水素基、炭素数６〜３０の１価の芳香族炭化水素基等が挙げられる。
【００２３】
上記１価の鎖状炭化水素基としては、例えば
メチル基、エチル基、ｎ−プロピル基、ｉ−プロピル基、ｎ−ブチル基、ｉ−ブチル基、ｓｅｃ−ブチル基、ｔ−ブチル基等のアルキル基；
エテニル基、プロペニル基、ブテニル基等のアルケニル基；
エチニル基、プロピニル基、ブチニル基等のアルキニル基などが挙げられる。
【００２４】
上記１価の脂環式炭化水素基としては、例えば
シクロプロピル基、シクロブチル基、シクロペンチル基、シクロヘキシル基、シクロオクチル基等の単環のシクロアルキル基；
シクロブテニル基、シクロペンテニル基、シクロヘキセニル基等の単環のシクロアルケニル基；
ノルボルニル基、アダマンチル基、トリシクロデシル基、テトラシクロドデシル基等の多環のシクロアルキル基；
ノルボルネニル基、トリシクロデセニル基、テトラシクロドデセニル基等の多環のシクロアルケニル基などが挙げられる。
【００２５】
上記１価の芳香族炭化水素基としては、例えば
フェニル基、トリル基、キシリル基、ナフチル基、アントリル基等のアリール基；
ベンジル基、フェネチル基、フェニルプロピル基、ナフチルメチル基等のアラルキル基などが挙げられる。
【００２６】
上記ヘテロ原子含有基としては、例えば−ＣＯ−、−ＣＳ−、−Ｏ−、−Ｓ−、−ＮＲ”−、−ＣＯＯ−、−ＳＯ２−、−ＳＯ２Ｏ−、又はこれらを組み合わせた基等が挙げられる。Ｒ”は、水素原子又は炭素数１〜１０の１価の炭化水素基である。
【００２７】
上記置換基としては、例えば
フッ素原子、塩素原子、臭素原子、ヨウ素原子等のハロゲン原子；
カルボキシ基、ヒドロキシ基、カルボニル基、アルコキシ基、シクロアルコキシ基、アリールオキシ基、アルコキシカルボニル基、シクロアルキルオキシオキシカルボニル基、アリールオキシカルボニル基、アシル基、アミノ基、アミド基、シアノ基、イソシアネート基、スルホ基等の極性基などが挙げられる。
【００２８】
上記置換基は、カチオン基とアニオンとの組み合わせ、又はアニオン基とカチオンとの組み合わせにより形成されるイオン性基であってもよい。上記カチオン基としては、例えば−（ＮＲＸ４）＋、−（ＳＲＸ２）＋、−（ＩＲＸ）＋等が挙げられる。ＲＸは、水素原子又は炭素数１〜１０の１価の炭化水素基である。上記アニオンとしては、例えばＦ−、Ｃｌ−、Ｂｒ−、Ｉ−、過塩素酸イオン、硫酸水素イオン、リン酸二水素イオン、四フッ化ホウ酸イオン、脂肪族スルホン酸イオン、芳香族スルホン酸イオン、トリフルオロメタンスルホン酸イオン、フルオロスルホン酸イオン、六フッ化リン酸イオン、六塩化アンチモン酸イオン等が挙げられる。上記アニオン基としては、例えば−ＳＯ３−、−ＣＯＯ−等が挙げられる。上記カチオンとしては、例えばスルホニウムカチオン、ホスホニウムカチオン、アンモニウムカチオン、ヨードニウムカチオン等のオニウムカチオンなどが挙げられる。また、上記オニウムカチオンは、後述する［Ｂ］酸発生体が含む感放射線性オニウムカチオンであってもよい。
【００２９】
上記Ｒ３は、酸解離性基でもよく、非酸解離性基でもよい。また、上記Ｒ３は、ラクトン構造、環状カーボネート構造、スルトン構造又はこれらの組み合わせを含んでいてもよい。
【００３０】
上記Ｒ３としては、非酸解離性基が好ましく、置換又は非置換の炭化水素基がより好ましく、水素原子の一部又は全部がヒドロキシ基又はフッ素原子で置換された炭化水素基、及び非置換の炭化水素基がさらに好ましく、水素原子の一部又は全部がヒドロキシ基又はフッ素原子で置換されたアルキル基、及び非置換のアルキル基が特に好ましい。
【００３１】
上記Ｒ３の炭素数の下限としては、１が好ましく、２がより好ましい。上記Ｒ３の炭素数の上限としては、２０が好ましく、１０がより好ましく、５がさらに好ましく、３が特に好ましい。
【００３２】
上記Ｒ４及びＲ５で表される炭素数１〜３０の１価のフッ素化炭化水素基としては、例えば炭素数１〜３０の１価の鎖状炭化水素基、炭素数３〜３０の１価の脂環式炭化水素基、炭素数６〜３０の１価の芳香族炭化水素基等の有する水素原子の一部又は全部がフッ素原子で置換された基などが挙げられる。
【００３３】
上記Ｒ４及びＲ５の極性基で置換されている炭素数１〜３０の１価の炭化水素基としては、例えば上記１価の炭化水素基の有する水素原子の一部又は全部が極性基で置換された基などが挙げられる。
【００３４】
上記極性基としては、例えばカルボキシ基、ヒドロキシ基、カルボニル基、アルコキシ基、シクロアルコキシ基、アリールオキシ基、アルコキシカルボニル基、シクロアルキルオキシオキシカルボニル基、アリールオキシカルボニル基、アシル基、アミノ基、アミド基、シアノ基、イソシアネート基、スルホ基等が挙げられる。なお、フッ素原子、臭素原子、塩素原子等のハロゲン原子は極性基には含まれない。
【００３５】
上記Ｚで表される１価の有機基としては、例えば上記Ｒ３で表される１価の有機基と同様の基等が挙げられる。
【００３６】
上記Ｒ４及びＲ５としては、−Ｙ−Ｚで表される１価の基が好ましい。上記Ｙとしては、−ＣＯ−が好ましい。上記Ｚとしては、置換又は非置換の炭化水素基が好ましく、フッ素化炭化水素基及び非置換の炭化水素基がより好ましく、フッ素化アルキル基及びアルキル基がさらに好ましく、トリフルオロメチル基及びメチル基が特に好ましい。
【００３７】
上記Ｒ６で表される炭素数１〜３０の１価の有機基としては、例えば上記Ｒ３で表される１価の有機基と同様の基等が挙げられる。
【００３８】
上記Ｒ６としては、水素原子及び炭化水素基が好ましく、水素原子、芳香族炭化水素基及び鎖状炭化水素基がより好ましく、水素原子、アリール基及びアルキル基がさらに好ましく、水素原子、フェニル基、メチル基及びエチル基が特に好ましく、水素原子がさらに特に好ましい。
【００３９】
上記Ｒ６で表される有機基の炭素数の上限としては、２０が好ましく、１０がより好ましく、６がさらに好ましく、３が特に好ましい。
【００４０】
上記式（１−ａ）において、上記Ｒ４、Ｒ５及びＲ６のうちの２以上が互いに合わせられこれらが結合する炭素原子と共に構成される環員数３〜２０の環構造としては、例えば脂環構造、脂肪族複素環構造、芳香環構造、芳香族複素環構造等が挙げられる。
【００４１】
上記脂環構造としては、例えば
シクロプロパン構造、シクロブタン構造、シクロペンタン構造、シクロヘキサン構造、シクロヘプタン構造、シクロオクタン構造等の単環のシクロアルカン構造；
ノルボルナン構造、アダマンタン構造、トリシクロデカン構造、テトラシクロドデカン構造等の多環のシクロアルカン構造などが挙げられる。
【００４２】
上記脂肪族複素環構造としては、例えば
アザシクロペンタン構造、アザシクロへキサン構造等のアザシクロアルカン構造；
オキサシクロペンタン構造、オキサシクロヘキサン構造等のオキサシクロアルカン構造；
チアシクロペンタン構造、チアシクロへキサン構造等のチアシクロアルカン構造；
オキサゾリジン、１，４，２−ジオキサゾリジン、チアゾリジン等が挙げられる。
【００４３】
上記芳香環構造としては、例えばベンゼン環構造、ナフタレン環構造、アントラセン構造、フェナントレン構造等が挙げられる。
【００４４】
上記芳香族複素環構造としては、例えばフラン構造、ピリジン構造、キノリン構造、ピロール構造、インドール構造、カルバゾール構造、チオフェン構造、オキサゾール構造、イソチアゾール構造等が挙げられる。
【００４５】
上記式（１−ｂ）において、上記Ｒ４及びＲ５が互いに合わせられこれらが結合する窒素原子と共に構成される環員数３〜２０の環構造としては、例えば脂肪族複素環構造、芳香族複素環構造等が挙げられる。上記脂肪族複素環構造及び芳香族複素環構造としては、例えば式（１−ａ）において例示した脂肪族複素環構造及び芳香族複素環構造と同様の構造等が挙げられる。
【００４６】
上記ｎとしては、［Ａ］重合体の主鎖の剛直性をより適度に高める観点から、１及び２が好ましく、１がより好ましい。
【００４７】
構造単位（Ｉ）としては、例えば下記式（Ｉ−１）〜（Ｉ−２１）で表される構造単位（以下、「構造単位（Ｉ−１）〜（Ｉ−２１）」ともいう）等が挙げられる。
【００４８】
【化５】
0006369301.tif 000006
【００４９】
【化６】
0006369301.tif 000007
【００５０】
上記式（Ｉ−１）〜（Ｉ−２１）中、Ｒ１〜Ｒ３は、上記式（１）と同義である。
【００５１】
構造単位（Ｉ）の含有割合の下限としては、［Ａ］重合体を構成する全構造単位に対して、１モル％が好ましく、３モル％がより好ましく、６モル％がさらに好ましく、８モル％が特に好ましい。一方、構造単位（Ｉ）の含有割合の上限としては、［Ａ］重合体を構成する全構造単位に対して、３０モル％が好ましく、２０モル％がより好ましく、１５モル％がさらに好ましく、１２モル％が特に好ましい。構造単位（Ｉ）の含有割合を上記範囲とすることで、当該感放射線性樹脂組成物の解像性、断面形状の矩形性、ＬＷＲ性能、焦点深度及び膜収縮抑制性をより向上させることができる。
【００５２】
構造単位（Ｉ）を与える単量体としては、例えば下記式（ｉ）で表される化合物（以下、「化合物（ｉ）」ともいう）等が挙げられる。
【００５３】
【化７】
0006369301.tif 000008
【００５４】
上記式（ｉ）中、Ｒ１〜Ｒ３、Ｘ及びｎは、上記式（１）と同義である。
【００５５】
化合物（ｉ）としては、例えば下記式で表される化合物等が挙げられる。
【００５６】
【化８】
0006369301.tif 000009
【００５７】
化合物（ｉ）は、Ｘが式（１−ａ）で表される１価の基である化合物（ｉ’）の場合、例えば下記スキームに従い合成することができる。
【化９】
0006369301.tif 000010
【００５８】
上記スキーム中、Ｊは、ハロゲン原子である。Ｒ１〜Ｒ６及びｎは、上記式（１）と同義である。
【００５９】
上記Ｊで表されるハロゲン原子としては、例えばフッ素原子、塩素原子、臭素原子、ヨウ素原子等が挙げられ、これらの中で臭素原子が好ましい。
【００６０】
上記式（ｉ−ａ）で表される重合性炭素−炭素二重結合含有化合物と、上記式（ｉ−ｂ）で表される活性メチレン化合物とを、炭酸カリウム等の塩基存在下、テトラヒドロフラン等の溶媒中で反応させることにより化合物（ｉ’）を得ることができる。得られた生成物をカラムクロマトグラフィー、再結晶、蒸留等により適切に精製することにより化合物（ｉ’）を単離することができる。
【００６１】
化合物（ｉ’）以外の化合物（ｉ）も、同様の方法により合成することができる。
【００６２】
［構造単位（ＩＩ）］
構造単位（ＩＩ）は、酸解離性基を含む構造単位である（但し、構造単位（Ｉ）に該当するものを除く）。［Ａ］重合体が構造単位（ＩＩ）を有することで、露光部と未露光部との溶解コントラストを適度なものに調整することができ、その結果、当該感放射線性樹脂組成物の解像性、断面形状の矩形性及びＬＷＲ性能をより向上させることができる。
【００６３】
構造単位（ＩＩ）としては、例えば下記式（３−１）で表される構造単位（以下、「構造単位（ＩＩ−１）」ともいう）、下記式（３−２）で表される構造単位（以下、「構造単位（ＩＩ−２）」ともいう）等が挙げられる。
【００６４】
【化１０】
0006369301.tif 000011
【００６５】
上記式（３−１）中、Ｒ７は、水素原子、フッ素原子、メチル基又はトリフルオロメチル基である。Ｒ８は、炭素数１〜２０の１価の炭化水素基である。Ｒ９及びＲ１０は、それぞれ独立して炭素数１〜２０の１価の炭化水素基であるか、又はこれらの基が互いに合わせられこれらが結合する炭素原子と共に構成される環員数３〜２０の脂環構造を表す。
【００６６】
上記式（３−２）中、Ｒ１１は、水素原子又はメチル基である。Ｌ１は、単結合、−ＣＯＯ−又は−ＣＯＮＨ−である。Ｒ１２は、水素原子又は炭素数１〜２０の１価の炭化水素基である。Ｒ１３及びＲ１４は、それぞれ独立して、炭素数１〜２０の１価の炭化水素基又は炭素数１〜２０の１価のオキシ炭化水素基である。
【００６７】
上記Ｒ７としては、構造単位（ＩＩ−１）を与える単量体の共重合性の観点から、水素原子及びメチル基が好ましく、メチル基がより好ましい。
【００６８】
上記Ｒ１１としては、構造単位（ＩＩ−２）を与える単量体の共重合性の観点から、メチル基が好ましい。
【００６９】
上記Ｒ８〜Ｒ１０及びＲ１２〜Ｒ１４で表される炭素数１〜２０の１価の炭化水素基としては、例えば上記Ｒ３で例示した炭化水素基と同様の基等が挙げられる。
【００７０】
上記Ｒ１２、Ｒ１３及びＲ１４で表される炭素数１〜２０の１価のオキシ炭化水素基としては、例えば
メトキシ基、エトキシ基、プロポキシ基、ブトキシ基等のアルコキシ基；
エテニルオキシ基、プロペニルオキシ基、ブテニルオキシ基等のアルケニルオキシ基；
エチニルオキシ基、プロピニルオキシ基、ブチニルオキシ基等のアルキニルオキシ基等の１価のオキシ鎖状炭化水素基等、
シクロプロピルオキシ基、シクロブチルオキシ基、シクロペンチルオキシ基、シクロヘキシルオキシ基等の単環のシクロアルキルオキシ基；
シクロプロペニルオキシ基、シクロブテニルオキシ基、シクロペンテニルオキシ基等の単環のシクロアルケニルオキシ基；
ノルボルニルオキシ基、アダマンチルオキシ基、トリシクロデカニルオキシ基、テトラシクロドデシルオキシ基等の多環のシクロアルキルオキシ基；
ノルボルネニルオキシ基、トリシクロデセニルオキシ基、テトラシクロドデセニルオキシ基等の多環のシクロアルケニルオキシ基等の１価のオキシ脂環式炭化水素基等、
フェノキシ基、トリルオキシ基、キシリルオキシ基、メシチルオキシ基、ナフチルオキシ基等のアリールオキシ基；
ベンジルオキシ基、フェネチルオキシ基、フェニルプロピルオキシ基、ナフチルメチルオキシ基等のアラルキルオキシ基などが挙げられる。
【００７１】
上記Ｒ９及びＲ１０が互いに合わせられこれらが結合する炭素原子と共に構成される環員数３〜２０の脂環構造としては、例えば上記Ｒ４、Ｒ５及びＲ６で例示した脂環構造と同様の構造等が挙げられる。
【００７２】
構造単位（ＩＩ−１）としては、下記式（３−１−１）〜（３−１−５）で表される構造単位（以下、「構造単位（ＩＩ−１−１）〜（ＩＩ−１−５）」ともいう）が好ましい。構造単位（ＩＩ−２）としては、下記式（３−２−１）で表される構造単位（以下、「構造単位（ＩＩ−２−１）」ともいう）が好ましい。
【００７３】
【化１１】
0006369301.tif 000012
【００７４】
上記式（３−１−１）〜（３−１−５）中、Ｒ７〜Ｒ１０は、上記式（３−１）と同義である。Ｒ８’、Ｒ９’及びＲ１０’は、それぞれ独立して、炭素数１〜１０の１価の鎖状炭化水素基である。ｎｐは、それぞれ独立して、１〜４の整数である。
【００７５】
上記式（３−２−１）中、Ｒ１１〜Ｒ１４は、上記式（３−２）と同義である。
【００７６】
構造単位（ＩＩ−１−１）〜（ＩＩ−１−５）としては、例えば下記式で表される構造単位等が挙げられる。
【化１２】
0006369301.tif 000013
【００７７】
【化１３】
0006369301.tif 000014
【００７８】
上記式中、Ｒ７は、上記式（３−１）と同義である。
【００７９】
これらの中で、２−アルキル−２−アダマンチル（メタ）アクリレートに由来する構造単位、１−アルキル−１−シクロペンチル（メタ）アクリレートに由来する構造単位、２−（１−アダマンチル）−２−プロピル（メタ）アクリレートに由来する構造単位、２−アルキル−２−テトラシクロドデカン−イル（メタ）アクリレートに由来する構造単位、２−（１−シクロヘキシル）−２−プロピル（メタ）アクリレートに由来する構造単位、ｔ−デカン−イル（メタ）アクリレートに由来する構造単位及び１−アルキル−１−シクロオクチル（メタ）アクリレートに由来する構造単位が好ましい。
【００８０】
構造単位（ＩＩ−２）としては、例えば下記式で表される構造単位等が挙げられる。
【００８１】
【化１４】
0006369301.tif 000015
【００８２】
上記式中、Ｒ１１は、上記式（３−２）と同義である。
【００８３】
構造単位（ＩＩ−２）としては、ｐ−（１−シクロヘキシルエトキシエトキシ）スチレンに由来する構造単位が好ましい。
【００８４】
［Ａ］重合体が構造単位（ＩＩ）を有する場合、構造単位（ＩＩ）の含有割合の下限としては、［Ａ］重合体を構成する全構造単位に対して、１０モル％が好ましく、２０モル％がより好ましく、３０モル％がさらに好ましく、４０モル％が特に好ましい。一方、構造単位（ＩＩ）の含有割合の上限としては、［Ａ］重合体を構成する全構造単位に対して、９０モル％が好ましく、８０モル％がより好ましく、７０モル％がさらに好ましく、６０モル％が特に好ましい。構造単位（ＩＩ）の含有割合を上記範囲とすることで、当該感放射線性樹脂組成物の解像性、断面形状の矩形性及びＬＷＲ性能をさらに向上させることができる。
【００８５】
［構造単位（ＩＩＩ）］
構造単位（ＩＩＩ）は、ラクトン構造、環状カーボネート構造、スルトン構造又はこれらの組み合わせを含む構造単位である（但し、構造単位（Ｉ）に該当するものを除く）。［Ａ］重合体は、構造単位（ＩＩＩ）をさらに有することで、現像液への溶解性を適度なものに調整することができ、その結果、当該感放射線性樹脂組成物の解像性、断面形状の矩形性及びＬＷＲ性能をより向上させることができる。また、当該感放射線性樹脂組成物から形成されるレジスト膜と基板との密着性を向上させることができる。ここで、ラクトン構造とは、−Ｏ−Ｃ（Ｏ）−で表される基を含む環（ラクトン環）を有する構造をいう。また、環状カーボネート構造とは、−Ｏ−Ｃ（Ｏ）−Ｏ−で表される基を含む環（環状カーボネート環）を有する構造をいう。スルトン構造とは、−Ｏ−Ｓ（Ｏ）２−で表される基を含む環（スルトン環）を有する構造をいう。
【００８６】
構造単位（ＩＩＩ）としては、例えば下記式で表される構造単位等が挙げられる。
【００８７】
【化１５】
0006369301.tif 000016
【００８８】
【化１６】
0006369301.tif 000017
【００８９】
【化１７】
0006369301.tif 000018
【００９０】
上記式中、ＲＬ１は、水素原子、フッ素原子、メチル基又はトリフルオロメチル基である。
【００９１】
構造単位（ＩＩＩ）としては、これらの中で、ラクトン構造を含む構造単位が好ましく、ノルボルナンラクトン構造を含む構造単位、オキシノルボルナンラクトン構造を含む構造単位及びブチロラクトン構造を含む構造単位がより好ましく、ノルボルナンラクトン−イル（メタ）アクリレートに由来する構造単位、シアノ置換ノルボルナンラクトン−イル（メタ）アクリレートに由来する構造単位、オキシノルボルナンラクトン−イル（メタ）アクリレートに由来する構造単位及びブチロラクトン−３−イル（メタ）アクリレートに由来する構造単位がさらに好ましい。
【００９２】
［Ａ］重合体が構造単位（ＩＩＩ）を有する場合、構造単位（ＩＩＩ）の含有割合の下限としては、［Ａ］重合体を構成する全構造単位に対して、１モル％が好ましく、５モル％がより好ましく、２０モル％がさらに好ましく、３５モル％が特に好ましい。一方、構造単位（ＩＩＩ）の含有割合の上限としては、［Ａ］重合体を構成する全構造単位に対して、８０モル％が好ましく、７０モル％がより好ましく、６０モル％がさらに好ましく、５０モル％が特に好ましい。構造単位（ＩＩＩ）の含有割合を上記範囲とすることで、［Ａ］重合体は、現像液への溶解性をより適度なものに調整することができ、その結果、当該感放射線性樹脂組成物の解像性、断面形状の矩形性及びＬＷＲ性能をより向上させることができる。また、当該感放射線性樹脂組成物から形成されるレジストパターンと基板との密着性をより向上させることができる。
【００９３】
［構造単位（ＩＶ）］
構造単位（ＩＶ）は、アルコール性水酸基を有する構造単位である（但し、構造単位（Ｉ）に該当するものを除く）。［Ａ］重合体は、構造単位（ＩＶ）をさらに有することで、現像液への溶解性をより適度なものに調整することができ、その結果、当該感放射線性樹脂組成物の解像性、断面形状の矩形性及びＬＷＲ性能を向上させることができる。
【００９４】
構造単位（ＩＶ）としては、例えば下記式で表される構造単位等が挙げられる。
【００９５】
【化１８】
0006369301.tif 000019
【００９６】
上記式中、ＲＬ２は、水素原子、フッ素原子、メチル基又はトリフルオロメチル基である。
【００９７】
［Ａ］重合体が構造単位（ＩＶ）を有する場合、［Ａ］重合体における構造単位（ＩＶ）の含有割合の下限としては、［Ａ］重合体を構成する全構造単位に対して、１モル％が好ましく、５モル％がより好ましく、８モル％がさらに好ましい。［Ａ］重合体における構造単位（ＩＶ）の含有割合の上限としては、［Ａ］重合体を構成する全構造単位に対して、４０モル％が好ましく、３０モル％がより好ましく、２０モル％がさらに好ましく、１５モル％が特に好ましい。構造単位（ＩＶ）の含有割合を上記範囲とすることで、［Ａ］重合体は、現像液への溶解性をより適度なものに調整することができ、その結果、当該感放射線性樹脂組成物の解像性、断面形状の矩形性及びＬＷＲ性能をより向上させることができる。
【００９８】
［構造単位（Ｖ）］
構造単位（Ｖ）は、フェノール性水酸基を含む構造単位である（但し、構造単位（Ｉ）に該当するものを除く）。［Ａ］重合体は、構造単位（Ｖ）をさらに有することで、現像液への溶解性をより適度なものに調整することができ、その結果、当該感放射線性樹脂組成物の解像性、断面形状の矩形性及びＬＷＲ性能を向上させることができる。また、ＫｒＦ露光、ＥＵＶ露光又は電子線露光の場合、当該感放射線性樹脂組成物の感度を高めることができる。
【００９９】
構造単位（Ｖ）としては、例えば下記式（５）で表される構造単位（以下、「構造単位（Ｖ−１）」ともいう）等が挙げられる。
【０１００】
【化１９】
0006369301.tif 000020
【０１０１】
上記式（５）中、ＲＭ１は、水素原子又はメチル基である。Ｌ２は、単結合又は炭素数１〜２０の２価の有機基である。ＲＭ２は、炭素数１〜２０の１価の有機基である。ｓは、０〜９の整数である。ｓが２以上の場合、複数のＲＭ２は同一でも異なっていてもよい。ｒは、１〜３の整数である。ｐは、０〜２の整数である。
【０１０２】
構造単位（Ｖ）としては、例えば下記式（５−１）〜（５−６）で表される構造単位（以下、「構造単位（Ｖ−１）〜（Ｖ−６）」ともいう）等が挙げられる。
【０１０３】
【化２０】
0006369301.tif 000021
【０１０４】
これらの中で、構造単位（Ｖ−１）が好ましい。
【０１０５】
［Ａ］重合体が構造単位（Ｖ）を有する場合、構造単位（Ｖ）の含有割合の下限としては、［Ａ］重合体を構成する全構造単位に対して、１０モル％が好ましく、２０モル％がさらに好ましく、３５モル％がより好ましく、４５モル％が特に好ましい。構造単位（Ｖ）の含有割合の上限としては、［Ａ］重合体を構成する全構造単位に対して、８０モル％が好ましく、７０モル％がさらに好ましく、６０モル％がより好ましく、５５モル％が特に好ましい。構造単位（Ｖ）の含有割合を上記範囲とすることで、［Ａ］重合体は現像液への溶解性をより適度なものに調整することができ、その結果、当該感放射線性樹脂組成物の解像性、断面形状の矩形性及びＬＷＲ性能をより向上させることができる。また、当該感放射線性樹脂組成物のＫｒＦ露光、ＥＵＶ露光又は電子線露光の場合の感度をより高めることができる。
【０１０６】
［その他の構造単位］
［Ａ］重合体は、上記構造単位（Ｉ）〜（Ｖ）以外にもその他の構造単位を有していてもよい。上記その他の構造単位としては、例えば構造単位（Ｉ）以外の構造単位であって、フッ素原子を含む構造単位、非解離性の脂環式炭化水素基を含む構造単位等が挙げられる。［Ａ］重合体が上記その他の構造単位を有する場合、上記その他の構造単位の含有割合の上限としては、［Ａ］重合体を構成する全構造単位に対して、２０モル％が好ましく、１０モル％がより好ましい。
【０１０７】
［Ａ］重合体のゲルパーミエーションクロマトグラフィー（ＧＰＣ）によるポリスチレン換算重量平均分子量（Ｍｗ）の下限としては、特に限定されないが、１，０００が好ましく、３，０００がより好ましく、５，０００がさらに好ましく、７，０００が特に好ましい。一方、上記Ｍｗの上限としては、特に限定されないが、４０，０００が好ましく、２０，０００がより好ましく、１２，０００がさらに好ましく、８，０００が特に好ましい。上記Ｍｗを上記範囲とすることで、当該感放射線性樹脂組成物の解像性、断面形状の矩形性、ＬＷＲ性能、焦点深度及び膜収縮抑制性をより向上させることができ、また形成されるレジスト膜の耐熱性を向上させることができる。
【０１０８】
［Ａ］重合体のＧＰＣによるポリスチレン換算数平均分子量（Ｍｎ）に対するＭｗの比（Ｍｗ／Ｍｎ）の下限としては、通常１であり、１．２が好ましく、１．４がより好ましい。一方、上記Ｍｗ／Ｍｎの上限としては、５が好ましく、３よりが好ましく、２がさらに好ましく、１．６が特に好ましい。上記Ｍｗ／Ｍｎを上記範囲とすることで、当該感放射線性樹脂組成物の解像性、断面形状の矩形性、ＬＷＲ性能、焦点深度及び膜収縮抑制性をより向上させることができる。
【０１０９】
なお、本明細書においてＭｗ及びＭｎは、ＧＰＣカラム（東ソー社の「Ｇ２０００ＨＸＬ」２本、「Ｇ３０００ＨＸＬ」１本、及び「Ｇ４０００ＨＸＬ」１本）を用い、流量１．０ｍＬ／分、溶出溶媒：テトラヒドロフラン、試料濃度：１．０質量％、試料注入量：１００μＬ、カラム温度：４０℃の分析条件で、検出器として示差屈折計を使用し、単分散ポリスチレンを標準とするＧＰＣにより測定した値をいう。
【０１１０】
［Ａ］重合体の含有量の下限としては、当該感放射線性樹脂組成物の全固形分中に対して、４０質量％が好ましく、５０質量％がより好ましく、６０質量％がさらに好ましく、６５質量％が特に好ましい。一方、［Ａ］重合体の含有量の上限としては、当該感放射線性樹脂組成物の全固形分中に対して、９９質量％が好ましく、９０質量％がより好ましく、８０質量％がさらに好ましく、７５質量％が特に好ましい。
【０１１１】
［［Ａ］重合体の合成方法］
［Ａ］重合体は、例えばラジカル重合開始剤等を用い、各構造単位を与える単量体を適当な溶媒中で重合することにより合成できる。
【０１１２】
上記ラジカル重合開始剤としては、例えばアゾビスイソブチロニトリル（ＡＩＢＮ）、２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、ジメチル２，２’−アゾビスイソブチレート等のアゾ系ラジカル重合開始剤；ベンゾイルパーオキサイド、ｔ−ブチルハイドロパーオキサイド、クメンハイドロパーオキサイド等の過酸化物系ラジカル重合開始剤などが挙げられる。これらの中で、ＡＩＢＮ及びジメチル２，２’−アゾビスイソブチレートが好ましく、ＡＩＢＮがより好ましい。これらのラジカル重合開始剤は、１種単独で又は２種以上を組み合わせて用いることができる。
【０１１３】
上記重合に使用される溶媒としては、例えば
ｎ−ペンタン、ｎ−ヘキサン、ｎ−ヘプタン、ｎ−オクタン、ｎ−ノナン、ｎ−デカン等のアルカン類；
シクロヘキサン、シクロヘプタン、シクロオクタン、デカリン、ノルボルナン等のシクロアルカン類；
ベンゼン、トルエン、キシレン、エチルベンゼン、クメン等の芳香族炭化水素類；
クロロブタン類、ブロモヘキサン類、ジクロロエタン類、ヘキサメチレンジブロミド、クロロベンゼン等のハロゲン化炭化水素類；
酢酸エチル、酢酸ｎ−ブチル、酢酸ｉ−ブチル、プロピオン酸メチル等の飽和カルボン酸エステル類；
アセトン、メチルエチルケトン、４−メチル−２−ペンタノン、２−ヘプタノン等のケトン類；
テトラヒドロフラン、ジメトキシエタン類、ジエトキシエタン類等のエーテル類；
メタノール、エタノール、１−プロパノール、２−プロパノール、４−メチル−２−ペンタノール等のアルコール類などが挙げられる。これらの溶媒は、１種単独で又は２種以上を組み合わせて用いることができる。
【０１１４】
上記重合における反応温度の下限としては、４０℃が好ましく、６０℃がより好ましく、７０℃がさらに好ましい。一方、上記反応温度の上限としては、１５０℃が好ましく、１２０℃がより好ましく、１００℃がさらに好ましい。上記重合における反応時間の下限としては、３０分が好ましく、２時間がより好ましく、４時間がさらに好ましい。一方、上記反応時間の上限としては、４８時間が好ましく、２４時間がより好ましく、１０時間がさらに好ましい。
【０１１５】
重合反応により得られた重合体は再沈殿法により回収することが好ましい。すなわち、重合反応終了後、重合液を再沈溶媒に投入することにより目的の重合体を粉体として回収する。この再沈溶媒としては、アルコール類やアルカン類等を１種単独で又は２種以上を組み合わせて用いることができる。再沈殿法の他に、分液操作やカラム操作、限外ろ過操作等により、単量体、オリゴマー等の低分子成分を除去して、重合体を回収することもできる。
【０１１６】
＜［Ｂ］酸発生体＞
［Ｂ］酸発生体は、露光により酸を発生する物質である。この発生した酸により［Ａ］重合体等が有する酸解離性基が解離してカルボキシ基等が生じ、［Ａ］重合体の現像液への溶解性が変化するため、当該感放射線性樹脂組成物からレジストパターンを形成することができる。当該感放射線性樹脂組成物における［Ｂ］酸発生体の含有形態としては、後述するような低分子化合物の形態（以下、「［Ｂ］酸発生剤」ともいう）でもよく、重合体の一部として組み込まれた形態でもよく、これらの両方の形態でもよい。
【０１１７】
［Ｂ］酸発生剤としては、例えばオニウム塩化合物、Ｎ−スルホニルイミド化合物、ハロゲン含有化合物、ジアゾケトン化合物等が挙げられる。
【０１１８】
上記オニウム塩化合物としては、例えばスルホニウム塩、ヨードニウム塩、テトラヒドロチオフェニウム塩、ホスホニウム塩、ジアゾニウム塩、ピリジニウム塩などが挙げられる。
【０１１９】
［Ｂ］酸発生剤の具体例としては、例えば特開２００９−１３４０８８号公報の段落［００８０］〜［０１１３］に記載されている化合物等が挙げられる。
【０１２０】
［Ｂ］酸発生剤としては、下記式（７）で表される化合物が好ましい。［Ｂ］酸発生剤が下記構造を有することで、［Ａ］重合体が有する極性構造との相互作用等により、露光により発生する酸のレジスト膜中の拡散長がより適度に短くなると考えられ、その結果、当該感放射線性樹脂組成物の解像性、断面形状の矩形性及びＬＷＲ性能を向上させることができる。
【０１２１】
【化２１】
0006369301.tif 000022
【０１２２】
上記式（７）中、Ｒ２３は、環員数６以上の脂環構造を含む１価の基又は環員数６以上の脂肪族複素環構造を含む１価の基である。Ｒ２４は、炭素数１〜１０のフッ素化アルカンジイル基である。Ｘ＋は、１価の感放射線性オニウムカチオンである。
【０１２３】
上記Ｒ２３で表される環員数６以上の脂環構造を含む１価の基としては、例えば
シクロヘキシル基、シクロヘプチル基、シクロオクチル基、シクロノニル基、シクロデシル基、シクロドデシル基等の単環のシクロアルキル基；
シクロヘキセニル基、シクロヘプテニル基、シクロオクテニル基、シクロデセニル基等の単環のシクロアルケニル基；
ノルボルニル基、アダマンチル基、トリシクロデシル基、テトラシクロドデシル基等の多環のシクロアルキル基；
ノルボルネニル基、トリシクロデセニル基等の多環のシクロアルケニル基などが挙げられる。
【０１２４】
上記Ｒ２３で表される環員数６以上の脂肪族複素環構造を含む１価の基としては、例えば
ノルボルナンラクトン−イル基等のラクトン構造を含む基；
ノルボルナンスルトン−イル基等のスルトン構造を含む基；
オキサシクロヘプチル基、オキサノルボルニル基等の酸素原子含有複素環基；
アザシクロヘプチル基、ジアザビシクロオクタン−イル基等の窒素原子含有複素環基；
チアシクロヘプチル基、チアノルボルニル基等のイオウ原子含有複素環基などが挙げられる。
【０１２５】
上記Ｒ２３で表される基の環員数の下限としては、８が好ましく、９がより好ましく、１０がさらに好ましい。一方、上記Ｒ２３で表される基の環員数の上限としては、１５が好ましく、１３がより好ましい。上記Ｒ２３で表される基の環員数を上記範囲とすることで、上述の酸の拡散長をさらに適度なものに調整することができる。
【０１２６】
上記Ｒ２３としては、これらの中で、環員数９以上の脂環構造を含む１価の基及び環員数９以上の脂肪族複素環構造を含む１価の基が好ましく、アダマンチル基、ヒドロキシアダマンチル基、ノルボルナンラクトン−イル基及び５−オキソ−４−オキサトリシクロ［４．３．１．１３，８］ウンデカン−イル基がより好ましく、アダマンチル基がさらに好ましい。
【０１２７】
上記Ｒ２４で表される炭素数１〜１０のフッ素化アルカンジイル基としては、例えばメタンジイル基、エタンジイル基、プロパンジイル基等の炭素数１〜１０のアルカンジイル基の有する水素原子の１個以上がフッ素原子で置換された基などが挙げられる。これらの中で、ＳＯ３−基に隣接する炭素原子にフッ素原子が結合しているフッ素化アルカンジイル基が好ましく、ＳＯ３−基に隣接する炭素原子に２個のフッ素原子が結合しているフッ素化アルカンジイル基がより好ましく、１，１−ジフルオロメタンジイル基、１，１−ジフルオロエタンジイル基、１，１，３，３，３−ペンタフルオロ−１，２−プロパンジイル基、１，１，２，２−テトラフルオロエタンジイル基、１，１，２，２−テトラフルオロブタンジイル基及び１，１，２，２−テトラフルオロヘキサンジイル基がさらに好ましい。
【０１２８】
上記Ｘ＋で表される１価の感放射線性オニウムカチオンは、放射線の照射により分解するカチオンである。露光部では、この感放射線性オニウムカチオンの分解により生成するプロトンと、スルホネートアニオンとからスルホン酸を生じる。上記Ｘ＋で表される１価の感放射線性オニウムカチオンとしては、例えばＳ、Ｉ、Ｏ、Ｎ、Ｐ、Ｃｌ、Ｂｒ、Ｆ、Ａｓ、Ｓｅ、Ｓｎ、Ｓｂ、Ｔｅ、Ｂｉ等の元素を含む感放射線性オニウムカチオンが挙げられる。元素としてＳ（イオウ）を含むカチオンとしては、例えばスルホニウムカチオン、テトラヒドロチオフェニウムカチオン等が挙げられる。また、元素としてＩ（ヨウ素）を含むカチオンとしては、例えばヨードニウムカチオン等が挙げられる。これらの中で、下記式（Ｘ−１）で表されるスルホニウムカチオン、下記式（Ｘ−２）で表されるテトラヒドロチオフェニウムカチオン及び下記式（Ｘ−３）で表されるヨードニウムカチオンが好ましい。
【０１２９】
【化２２】
0006369301.tif 000023
【０１３０】
上記式（Ｘ−１）中、Ｒａ１、Ｒａ２及びＲａ３は、それぞれ独立して置換若しくは非置換の炭素数１〜１２の直鎖状若しくは分岐状のアルキル基、置換若しくは非置換の炭素数６〜１２の芳香族炭化水素基、−ＯＳＯ２−ＲＰ若しくは−ＳＯ２−ＲＱであるか、又はこれらの基のうちの２つ以上が互いに合わせられ構成される環構造を表す。ＲＰ及びＲＱは、それぞれ独立して、置換若しくは非置換の炭素数１〜１２の直鎖状若しくは分岐状のアルキル基、置換若しくは非置換の炭素数５〜２５の脂環式炭化水素基又は置換若しくは非置換の炭素数６〜１２の芳香族炭化水素基である。ｋ１、ｋ２及びｋ３は、それぞれ独立して、０〜５の整数である。Ｒａ１〜ａ３並びにＲＰ及びＲＱがそれぞれ複数の場合、複数のＲａ１は同一でも異なっていてもよく、複数のＲａ２は同一でも異なっていてもよく、複数のＲａ３は同一でも異なっていてもよく、複数のＲＰは同一でも異なっていてもよく、複数のＲＱは同一でも異なっていてもよい。
【０１３１】
上記式（Ｘ−２）中、Ｒｂ１は、置換若しくは非置換の炭素数１〜８の直鎖状若しくは分岐状のアルキル基、又は置換若しくは非置換の炭素数６〜８の芳香族炭化水素基である。ｋ４は０〜７の整数である。Ｒｂ１が複数の場合、複数のＲｂ１は同一でも異なっていてもよく、また、複数のＲｂ１は、互いに合わせられ構成される環構造を表してもよい。Ｒｂ２は、置換若しくは非置換の炭素数１〜７の直鎖状若しくは分岐状のアルキル基、又は置換若しくは非置換の炭素数６若しくは７の芳香族炭化水素基である。ｋ５は、０〜６の整数である。Ｒｂ２が複数の場合、複数のＲｂ２は同一でも異なっていてもよく、また、複数のＲｂ２は互いに合わせられ構成される環構造を表してもよい。ｑは、０〜３の整数である。
【０１３２】
上記式（Ｘ−３）中、Ｒｃ１及びＲｃ２は、それぞれ独立して置換若しくは非置換の炭素数１〜１２の直鎖状若しくは分岐状のアルキル基、置換若しくは非置換の炭素数６〜１２の芳香族炭化水素基、−ＯＳＯ２−ＲＲ若しくは−ＳＯ２−ＲＳであるか、又はこれらの基のうちの２つ以上が互いに合わせられ構成される環構造を表す。ＲＲ及びＲＳは、それぞれ独立して、置換若しくは非置換の炭素数１〜１２の直鎖状若しくは分岐状のアルキル基、置換若しくは非置換の炭素数５〜２５の脂環式炭化水素基又は置換若しくは非置換の炭素数６〜１２の芳香族炭化水素基である。ｋ６及びｋ７は、それぞれ独立して、０〜５の整数である。Ｒｃ１、Ｒｃ２、ＲＲ及びＲＳがそれぞれ複数の場合、複数のＲｃ１は同一でも異なっていてもよく、複数のＲｃ２は同一でも異なっていてもよく、複数のＲＲは同一でも異なっていてもよく、複数のＲＳは同一でも異なっていてもよい。
【０１３３】
上記Ｒａ１〜Ｒａ３、Ｒｂ１、Ｒｂ２、Ｒｃ１及びＲｃ２で表される非置換の直鎖状のアルキル基としては、例えばメチル基、エチル基、ｎ−プロピル基、ｎ−ブチル基等が挙げられる。
【０１３４】
上記Ｒａ１〜Ｒａ３、Ｒｂ１、Ｒｂ２、Ｒｃ１及びＲｃ２で表される非置換の分岐状のアルキル基としては、例えばｉ−プロピル基、ｉ−ブチル基、ｓｅｃ−ブチル基、ｔ−ブチル基等が挙げられる。
【０１３５】
上記Ｒａ１〜Ｒａ３、Ｒｃ１及びＲｃ２で表される非置換の芳香族炭化水素基としては、例えばフェニル基、トリル基、キシリル基、メシチル基、ナフチル基等のアリール基；ベンジル基、フェネチル基等のアラルキル基などが挙げられる。
【０１３６】
上記Ｒｂ１及びＲｂ２で表される非置換の芳香族炭化水素基としては、例えばフェニル基、トリル基、ベンジル基等が挙げられる。
【０１３７】
上記アルキル基及び芳香族炭化水素基の有する水素原子を置換していてもよい置換基としては、例えばフッ素原子、塩素原子、臭素原子、ヨウ素原子等のハロゲン原子、ヒドロキシ基、カルボキシ基、シアノ基、ニトロ基、アルコキシ基、アルコキシカルボニル基、アルコキシカルボニルオキシ基、アシル基、アシロキシ基等が挙げられる。これらの中で、ハロゲン原子が好ましく、フッ素原子がより好ましい。
【０１３８】
上記Ｒａ１〜Ｒａ３、Ｒｂ１、Ｒｂ２、Ｒｃ１及びＲｃ２としては、非置換の直鎖状又は分岐状のアルキル基、フッ素化アルキル基、非置換の１価の芳香族炭化水素基、−ＯＳＯ２−Ｒ”及び−ＳＯ２−Ｒ”が好ましく、フッ素化アルキル基及び非置換の１価の芳香族炭化水素基がより好ましく、フッ素化アルキル基がさらに好ましい。Ｒ”は、非置換の１価の脂環式炭化水素基又は非置換の１価の芳香族炭化水素基である。
【０１３９】
上記式（Ｘ−１）におけるｋ１、ｋ２及びｋ３としては、０〜２の整数が好ましく、０又は１がより好ましく、０がさらに好ましい。
【０１４０】
上記式（Ｘ−２）におけるｋ４としては、０〜２の整数が好ましく、０又は１がより好ましく、１がさらに好ましい。ｋ５としては、０〜２の整数が好ましく、０又は１がより好ましく、０がさらに好ましい。
【０１４１】
上記式（Ｘ−３）におけるｋ６及びｋ７としては、０〜２の整数が好ましく、０又は１がより好ましく、０がさらに好ましい。
【０１４２】
上記Ｘ＋としては、上記式（Ｘ−１）で表されるカチオンが好ましく、トリフェニルスルホニウムカチオンがより好ましい。
【０１４３】
上記式（７）で表される［Ｂ］酸発生剤としては、例えば下記式（７−１）〜（７−１３）で表される化合物（以下、「化合物（７−１）〜（７−１３）」ともいう）等が挙げられる。
【０１４４】
【化２３】
0006369301.tif 000024
【０１４５】
上記式（７−１）〜（７−１３）中、Ｘ＋は、上記式（７）と同義である。
【０１４６】
［Ｂ］酸発生剤としては、これらの中でも、スルホニウム塩及びテトラヒドロチオフェニウム塩が好ましく、化合物（７−１）、化合物（７−２）、化合物（７−１２）及び化合物（７−１３）がより好ましい。
【０１４７】
また、［Ｂ］酸発生体が重合体の一部として組み込まれた形態である場合、［Ｂ］酸発生体としては、下記式（７−１４）で表される構造単位等の上記式（７）の構造が重合体の一部として組み込まれるものも好ましい。
【０１４８】
【化２４】
0006369301.tif 000025
【０１４９】
上記式（７−１４）中、Ｒ’は、水素原子又はメチル基である。Ｘ＋は、上記式（７）と同義である。
【０１５０】
当該感放射線性樹脂組成物が［Ｂ］酸発生体としての［Ｂ］酸発生剤を含有する場合、［Ｂ］酸発生剤の含有量の下限としては、［Ａ］重合体１００質量部に対して、０．１質量部が好ましく、１質量部がより好ましく、３質量部がさらに好ましく、７質量部が特に好ましい。一方、［Ｂ］酸発生剤の含有量の上限としては、［Ａ］重合体１００質量部に対して、４０質量部が好ましく、３０質量部がより好ましく、２５質量部がさらに好ましい。［Ｂ］酸発生剤の含有量を上記範囲とすることで、当該感放射線性樹脂組成物の解像性、断面形状の矩形性及びＬＷＲ性能をさらに向上させることができる。当該感放射線性樹脂組成物は、［Ｂ］酸発生体を１種単独で又は２種以上を混合して含有していてもよい。
【０１５１】
＜［Ｃ］溶媒＞
当該感放射線性樹脂組成物に含まれる［Ｃ］溶媒としては、少なくとも［Ａ］重合体、［Ｂ］酸発生体、必要に応じて加えられる［Ｄ］酸拡散制御体、［Ｅ］重合体、［Ｆ］偏在化促進剤及び後述するその他の任意成分を溶解又は分散できれば特に限定されないが、例えばアルコール系溶媒、ケトン系溶媒、アミド系溶媒、エーテル系溶媒、エステル系溶媒、炭化水素系溶媒、これらの組み合わせ等が挙げられる。
【０１５２】
上記アルコール系溶媒としては、例えば
メタノール、エタノール、ｎ−プロパノール、ｉ−プロパノール、ｎ−ブタノール、ｉ−ブタノール、ｓｅｃ−ブタノール、ｔｅｒｔ−ブタノール、ｎ−ペンタノール、ｉ−ペンタノール、２−メチルブタノール、ｓｅｃ−ペンタノール、ｔｅｒｔ−ペンタノール、３−メトキシブタノール、ｎ−ヘキサノール、２−メチルペンタノール、ｓｅｃ−ヘキサノール、２−エチルブタノール、ｓｅｃ−ヘプタノール、３−ヘプタノール、ｎ−オクタノール、２−エチルヘキサノール、ｓｅｃ−オクタノール、ｎ−ノニルアルコール、２，６−ジメチル−４−ヘプタノール、ｎ−デカノール、ｓｅｃ−ウンデシルアルコール、トリメチルノニルアルコール、ｓｅｃ−テトラデシルアルコール、ｓｅｃ−ヘプタデシルアルコール、フルフリルアルコール、フェノール、シクロヘキサノール、メチルシクロヘキサノール、３，３，５−トリメチルシクロヘキサノール、ベンジルアルコール、ジアセトンアルコール等のモノアルコール系溶媒；
エチレングリコール、１，２−プロピレングリコール、１，３−ブチレングリコール、２，４−ペンタンジオール、２−メチル−２，４−ペンタンジオール、２，５−ヘキサンジオール、２，４−ヘプタンジオール、２−エチル−１，３−ヘキサンジオール、ジエチレングリコール、ジプロピレングリコール、トリエチレングリコール、トリプロピレングリコール等の多価アルコール系溶媒；
エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、エチレングリコールモノ−２−エチルブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル等の多価アルコール部分エーテル系溶媒などが挙げられる。
【０１５３】
上記ケトン系溶媒としては、例えば
アセトン、メチルエチルケトン、メチル−ｎ−プロピルケトン、メチル−ｎ−ブチルケトン、ジエチルケトン、メチル−ｉｓｏ−ブチルケトン、メチル−ｎ−アミルケトン、エチル−ｎ−ブチルケトン、メチル−ｎ−ヘキシルケトン、ジ−ｉｓｏ−ブチルケトン、トリメチルノナノン、アセトフェノン等の鎖状ケトン系溶媒；
シクロペンタノン、シクロヘキサノン、シクロヘプタノン、シクロオクタノン、メチルシクロヘキサノン等の環状ケトン系溶媒；
２，４−ペンタンジオン、アセトニルアセトン等のジケトン系溶媒などが挙げられる。
【０１５４】
アミド系溶媒としては、例えばＮ，Ｎ’−ジメチルイミダゾリジノン、Ｎ−メチルホルムアミド、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミド、Ｎ−メチルプロピオンアミド、Ｎ−メチルピロリドン等が挙げられる。
【０１５５】
上記エーテル系溶媒としては、例えば
ジエチルエーテル、ジプロピルエーテル、ジブチルエーテル等のジ脂肪族エーテル系溶媒；
アニソール、ジフェニルエーテル等の含芳香環エーテル系溶媒；
テトラヒドロフラン、ジオキサン等の環状エーテル系溶媒などが挙げられる。
【０１５６】
上記エステル系溶媒としては、例えば
酢酸ｎ−ブチル、乳酸エチル等のモノカルボン酸エステル系溶媒；
酢酸プロピレングリコールモノメチルエーテル等の多価アルコール部分エーテルカルボキシレート系溶媒；
シュウ酸ジエチル等の多価カルボン酸ジエステル系溶媒；
ジメチルカーボネート、ジエチルカーボネート等のカーボネート系溶媒などが挙げられる。
【０１５７】
上記炭化水素系溶媒としては、例えば
ｎ−ペンタン、ｉ−ペンタン、ｎ−ヘキサン、ｉ−ヘキサン、ｎ−ヘプタン、ｉ−ヘプタン、２，２，４−トリメチルペンタン、ｎ−オクタン、ｉ−オクタン、シクロヘキサン、メチルシクロヘキサン等の脂肪族炭化水素系溶媒；
ベンゼン、トルエン、キシレン、メシチレン、エチルベンゼン、トリメチルベンゼン、メチルエチルベンゼン、ｎ−プロピルベンゼン、ｉ−プロピルベンゼン、ジエチルベンゼン、ｉ−ブチルベンゼン、トリエチルベンゼン、ジ−ｉ−プロピルベンセン、ｎ−アミルナフタレン等の芳香族炭化水素系溶媒などが挙げられる。
【０１５８】
［Ｃ］溶媒としては、エステル系溶媒、ケトン系溶媒又はこれらの組み合わせが好ましく、多価アルコール部分エーテルカルボキシレート系溶媒、環状ケトン系溶媒又はこれらの組み合わせがより好ましく、酢酸プロピレングリコールモノメチルエーテル、シクロヘキサノン又はこれらの組み合わせがさらに好ましい。
【０１５９】
＜［Ｄ］酸拡散制御体＞
［Ｄ］酸拡散制御体は、露光により［Ｂ］酸発生体から生じる酸のレジスト膜中における拡散現象を制御し、未露光部における好ましくない化学反応を抑制する効果を奏する成分である。また、当該感放射線性樹脂組成物の貯蔵安定性が向上するため、露光から現像処理までの引き置き時間の変動によるレジストパターンの線幅変化を抑えることができる。これにより、プロセス安定性に優れた感放射線性樹脂組成物が得られる。なお、［Ｄ］酸拡散制御体の含有形態としては、遊離の化合物の形態（以下、「［Ｄ］酸拡散制御剤」ともいう）でもよく、重合体の一部として組み込まれた形態でもよく、これらの両方の形態でもよい。
【０１６０】
［Ｄ］酸拡散制御剤としては、例えばアミン化合物、アミド基含有化合物、ウレア化合物、含窒素複素環化合物等が挙げられる。
【０１６１】
上記アミン化合物としては、例えばモノ（シクロ）アルキルアミン類；ジ（シクロ）アルキルアミン類；トリ（シクロ）アルキルアミン類；２，６−ジイソプロピルアニリン等の置換アルキルアニリン又はその誘導体；エチレンジアミン、Ｎ，Ｎ，Ｎ’，Ｎ’−テトラメチルエチレンジアミン、テトラメチレンジアミン、ヘキサメチレンジアミン、４，４’−ジアミノジフェニルメタン、４，４’−ジアミノジフェニルエーテル、４，４’−ジアミノベンゾフェノン、４，４’−ジアミノジフェニルアミン、２，２−ビス（４−アミノフェニル）プロパン、２−（３−アミノフェニル）−２−（４−アミノフェニル）プロパン、２−（４−アミノフェニル）−２−（３−ヒドロキシフェニル）プロパン、２−（４−アミノフェニル）−２−（４−ヒドロキシフェニル）プロパン、１，４−ビス（１−（４−アミノフェニル）−１−メチルエチル）ベンゼン、１，３−ビス（１−（４−アミノフェニル）−１−メチルエチル）ベンゼン、ビス（２−ジメチルアミノエチル）エーテル、ビス（２−ジエチルアミノエチル）エーテル、１−（２−ヒドロキシエチル）−２−イミダゾリジノン、２−キノキサリノール、Ｎ，Ｎ，Ｎ’，Ｎ’−テトラキス（２−ヒドロキシプロピル）エチレンジアミン、Ｎ，Ｎ，Ｎ’，Ｎ’’Ｎ’’−ペンタメチルジエチレントリアミン、トリエタノールアミン等が挙げられる。
【０１６２】
上記アミド基含有化合物としては、例えばｔ−ブチル−４−ヒドロキシ−１−ピペリジンカルボキシレート等のＮ−ｔ−ブトキシカルボニル基含有アミノ化合物、ｔ−アミル−４−ヒドロキシ−１−ピペリジンカルボキシレート等のＮ−ｔ−アミルオキシカルボニル基含有アミノ化合物、ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、プロピオンアミド、ベンズアミド、ピロリドン、Ｎ−メチルピロリドン、Ｎ−アセチル−１−アダマンチルアミン、イソシアヌル酸トリス（２−ヒドロキシエチル）等が挙げられる。
【０１６３】
上記ウレア化合物としては、例えば尿素、メチルウレア、１，１−ジメチルウレア、１，３−ジメチルウレア、１，１，３，３−テトラメチルウレア、１，３−ジフェニルウレア、トリ−ｎ−ブチルチオウレア等が挙げられる。
【０１６４】
上記含窒素複素環化合物としては、例えばイミダゾール類；ピリジン類；ピペラジン類；ピラジン、ピラゾール、ピリダジン、キノザリン、プリン、ピロリジン、ピペリジン、４−ヒドロキシ−Ｎ−アミロキシカルボニルピペリジン、ピペリジンエタノール、３−ピペリジノ−１，２−プロパンジオール；モルホリン、４−メチルモルホリン、１−（４−モルホリニル）エタノール、４−アセチルモルホリン、Ｎ−（２−シクロヘキシルカルボニルオキシエチル）モルホリン、３−（Ｎ−モルホリノ）−１，２−プロパンジオール等のモルホリン類；１，４−ジメチルピペラジン、１，４−ジアザビシクロ［２．２．２］オクタン等が挙げられる。
【０１６５】
これらの中で、アミン化合物及びアミド基含有化合物が好ましく、置換アルキルアニリン及びＮ−ｔ−アミルオキシカルボニル基含有化合物がより好ましく、ｔ−アミル−４−ヒドロキシ−１−ピペリジンカルボキシレート及び２，６−ジイソプロピルアニリンがさらに好ましい。
【０１６６】
［Ｄ］酸拡散制御剤としては、露光により弱酸を発生する光崩壊性塩基を用いることもできる。光崩壊性塩基は、未露光部ではアニオンによる酸捕捉機能が発揮されクエンチャーとして機能し、露光部から拡散する酸を捕捉する。一方、露光部においては酸を発生してアニオンが消滅するため、酸捕捉機能がなくなる。すなわち、未露光部のみにおいてクエンチャーとして機能するため、酸解離性基の解離反応のコントラストが向上し、結果として、当該感放射線性樹脂組成物の解像性及びＬＷＲ性能をより向上させることができる。光崩壊性塩基としては、例えば露光により分解して酸拡散制御性を失うオニウム塩化合物等が挙げられる。オニウム塩化合物としては、例えば下記式（Ｄ１）で示されるスルホニウム塩化合物、下記式（Ｄ２）で表されるヨードニウム塩化合物等が挙げられる。
【０１６７】
【化２５】
0006369301.tif 000026
【０１６８】
上記式（Ｄ１）及び式（Ｄ２）中、Ｒ２５〜Ｒ２９は、それぞれ独立して、水素原子、アルキル基、アルコキシ基、ヒドロキシ基、ハロゲン原子又は−ＳＯ２−ＲＡである。ＲＡは、アルキル基、シクロアルキル基、アルコキシ基又はアリール基である。Ｑ−及びＥ−は、ＯＨ−、ＲＢ−ＣＯＯ−、ＲＣ−ＳＯ２−Ｎ−−ＲＢ、ＲＢ−ＳＯ３−又は下記式（Ｄ３）で表されるアニオンである。ＲＢは、炭素数１〜１０の直鎖状若しくは分岐状のアルキル基、炭素数３〜２０のシクロアルキル基、炭素数６〜３０のアリール基、炭素数７〜３０のアラルキル基である。上記アルキル基、シクロアルキル基、アリール基及びアラルキル基の水素原子の一部又は全部は置換されていてもよい。ＲＣは、炭素数１〜１０の直鎖状若しくは分岐状のアルキル基、炭素数３〜２０のシクロアルキル基である。上記アルキル基及びシクロアルキル基の有する水素原子の一部又は全部はフッ素原子で置換されていてもよい。但し、Ｑ−がＲＢ−ＳＯ３−の場合、ＳＯ３−が結合する炭素原子にフッ素原子が結合する場合はない。
【０１６９】
【化２６】
0006369301.tif 000027
【０１７０】
上記式（Ｄ３）中、Ｒ３０は、水素原子の一部又は全部がフッ素原子で置換されていてもよい炭素数１〜１２の直鎖状若しくは分岐状のアルキル基、又は炭素数１〜１２の直鎖状若しくは分岐状のアルコキシ基である。ｕは、０〜２の整数である。
【０１７１】
上記式（Ｄ１）及び（Ｄ２）におけるＲ２５〜Ｒ２９としては、水素原子及び−ＳＯ２−ＲＡが好ましい。また、上記ＲＡとしては、シクロアルキル基が好ましく、シクロヘキシル基がより好ましい。
【０１７２】
上記ＲＢで表されるアルキル基としては、例えばメチル基、エチル基、プロピル基、ｉ−プロピル基、ブチル基、ｉ−ブチル基、ｔ−ブチル基、これらの基の水素原子の一部又は全部が置換された基等が挙げられる。
【０１７３】
上記ＲＢで表されるシクロアルキル基としては、例えばシクロペンチル基、シクロヘキシル基、ノルボルニル基、トリシクロデカニル基、テトラシクロドデカニル基、アダマンチル基、これらの基の水素原子の一部又は全部が置換された基等が挙げられる。
【０１７４】
上記ＲＢで表されるアリール基としては、例えばフェニル基、ナフチル基、アントラニル基、これらの基の水素原子の一部又は全部が置換された基等が挙げられる。
【０１７５】
上記ＲＢで表されるアラルキル基としては、例えばベンジル基、フェニルエチル基、フェニルプロピル基、これらの基の有する水素原子の一部又は全部が置換された基等が挙げられる。
【０１７６】
上記アルキル基、シクロアルキル基、アリール基及びアルカリール基の有する置換基としては、例えばヒドロキシ基、ハロゲン原子、アルコキシ基、ラクトン基、アルキルカルボニル基等が挙げられる。
【０１７７】
上記ＲＣで表されるアルキル基としては、例えばメチル基、エチル基、プロピル基、ブチル基等が挙げられる。
【０１７８】
上記ＲＣで表されるシクロアルキル基としては、例えばシクロペンチル基、シクロヘキシル基、ノルボルニル基、アダマンチル基等が挙げられる。
【０１７９】
上記光崩壊性塩基としては、例えば下記式で表される化合物等が挙げられる。
【０１８０】
【化２７】
0006369301.tif 000028
【０１８１】
これらの中でも、トリフェニルスルホニウムサリチレート及びトリフェニルスルホニウムカンファースルホナートが好ましく、トリフェニルスルホニウムサリチレートがより好ましい。
【０１８２】
当該感放射線性樹脂組成物が［Ｄ］酸拡散制御体としての［Ｄ］酸拡散制御剤を含有する場合、［Ｄ］酸拡散制御剤の含有量の下限としては、［Ａ］重合体１００質量部に対して、０．１質量部が好ましく、１質量部がより好ましく、１．５質量部がさらに好ましく、２質量部が特に好ましい。一方、［Ｄ］酸拡散制御剤の含有量の上限としては、［Ａ］重合体１００質量部に対して、２０質量部が好ましく、１０質量部がより好ましく、７質量部がさらに好ましく、４質量部が特に好ましい。
【０１８３】
＜［Ｅ］重合体＞
当該感放射線性樹脂組成物は、［Ａ］重合体よりもフッ素原子含有率（質量％）が大きい［Ｅ］重合体を含有していてもよい。当該感放射線性樹脂組成物が［Ｅ］重合体を含有すると、レジスト膜を形成した際に、膜中の［Ｅ］重合体の撥油性的特徴により、その分布がレジスト膜表面近傍で偏在化する傾向があるため、後述する液浸露光等の際における［Ｂ］酸発生体、［Ｄ］酸拡散制御体等が液浸媒体に溶出することを抑制することができる。また、この［Ｅ］重合体の撥水性的特徴により、レジスト膜と液浸媒体との前進接触角を所望の範囲に制御でき、バブル欠陥の発生を抑制できる。さらに、レジスト膜と液浸媒体との後退接触角が高くなるため、水滴が残らずに高速でのスキャン露光が可能となる。このように当該感放射線性樹脂組成物が［Ｅ］重合体を含有することにより、液浸露光法に好適なレジスト膜を形成することができる。なお、このフッ素原子含有率（質量％）は、１３Ｃ−ＮＭＲ分析により求めた重合体の構造から算出することができる。
【０１８４】
［Ｅ］重合体は、フッ素原子を構造中に含む単量体を１種類以上重合することにより形成される。上記フッ素原子を構造中に含む単量体としては、主鎖にフッ素原子を含む重合体を与える単量体、側鎖にフッ素原子を含む重合体を与える単量体、主鎖と側鎖とにフッ素原子を含む重合体を与える単量体等が挙げられる。
【０１８５】
主鎖にフッ素原子を含む重合体を与える単量体としては、例えばα−フルオロアクリレート化合物、α−トリフルオロメチルアクリレート化合物、β−フルオロアクリレート化合物、β−トリフルオロメチルアクリレート化合物、α，β−フルオロアクリレート化合物、α，β−トリフルオロメチルアクリレート化合物、１つ以上のビニル部位の水素がフッ素原子又はトリフルオロメチル基で置換された化合物等が挙げられる。
【０１８６】
側鎖にフッ素原子を含む重合体を与える単量体としては、例えばノルボルネンのような脂環式オレフィン化合物の二重結合を含まない部位にフッ素原子又はフルオロアルキル基若しくはその誘導基が結合したもの、アクリル酸又はメタクリル酸とフルオロアルキル基又はその誘導基とのエステル化合物、１つ以上のオレフィンの二重結合を含まない部位にフッ素原子又はフルオロアルキル基若しくはその誘導基が結合したもの等が挙げられる。
【０１８７】
主鎖と側鎖とにフッ素原子を含む重合体を与える単量体としては、例えばα−フルオロアクリル酸、β−フルオロアクリル酸、α，β−フルオロアクリル酸、α−トリフルオロメチルアクリル酸、β−トリフルオロメチルアクリル酸、α，β−トリフルオロメチルアクリル酸等とフルオロアルキル基又はその誘導基とのエステル化合物、１つ以上のビニル部位の水素がフッ素原子又はトリフルオロメチル基で置換された化合物の二重結合を含まない部位にフッ素原子又はフルオロアルキル基若しくはその誘導基が結合したもの、１つ以上の脂環式オレフィン化合物の二重結合に結合している水素をフッ素原子又はトリフルオロメチル基で置換し、かつ二重結合を含まない部位にフルオロアルキル基又はその誘導基が結合したもの等が挙げられる。なお、上記脂環式オレフィン化合物とは、環の一部が二重結合である化合物を示す。
【０１８８】
［Ｅ］重合体が有する構造単位としては、例えば下記式（Ｅ１）で表される構造単位（以下、「構造単位（Ｅ−Ｉ）」ともいう）が挙げられる。
【０１８９】
【化２８】
0006369301.tif 000029
【０１９０】
上記式（Ｅ１）中、ＲＥ１は、水素、フッ素原子、メチル基又はトリフルオロメチル基である。ＲＥ２は２価の連結基である。ＲＥ３は少なくとも１個以上のフッ素原子を含有する炭素数１〜６の直鎖状若しくは分岐状のアルキル基又は炭素数４〜２０の１価の脂環式炭化水素基若しくはその誘導基である。
【０１９１】
上記ＲＥ２で表される２価の連結基としては、例えば単結合、酸素原子、硫黄原子、カルボニルオキシ基、オキシカルボニル基、アミド基、スルホニルアミド基、ウレタン基等が挙げられる。
【０１９２】
構造単位（Ｅ−Ｉ）を与える単量体としては、例えばトリフルオロメチル（メタ）アクリル酸エステル、２，２，２−トリフルオロエチル（メタ）アクリル酸エステル、パーフルオロエチル（メタ）アクリル酸エステル、パーフルオロｎ−プロピル（メタ）アクリル酸エステル、パーフルオロｉ−プロピル（メタ）アクリル酸エステル、パーフルオロｎ−ブチル（メタ）アクリル酸エステル、パーフルオロｉ−ブチル（メタ）アクリル酸エステル、パーフルオロｔ−ブチル（メタ）アクリル酸エステル、２−（１，１，１，３，３，３−ヘキサフルオロプロピル）（メタ）アクリル酸エステル、１−（２，２，３，３，４，４，５，５−オクタフルオロペンチル）（メタ）アクリル酸エステル、パーフルオロシクロヘキシルメチル（メタ）アクリル酸エステル、１−（２，２，３，３，３−ペンタフルオロプロピル）（メタ）アクリル酸エステル、１−（３，３，４，４，５，５，６，６，７，７，８，８，９，９，１０，１０，１０−ヘプタデカフルオロデシル）（メタ）アクリル酸エステル、１−（５−トリフルオロメチル−３，３，４，４，５，６，６，６−オクタフルオロヘキシル）（メタ）アクリル酸エステル等が挙げられる。
【０１９３】
［Ｅ］重合体は、構造単位（Ｅ−Ｉ）を１種のみ有していてもよく、２種以上有していてもよい。構造単位（Ｅ−Ｉ）の含有割合の下限としては、［Ｅ］重合体における全構造単位を１００モル％とした場合に、通常５モル％であり、１０モル％が好ましく、２０モル％がより好ましく、２５モル％がさらに好ましい。構造単位（Ｅ−Ｉ）の含有割合の上限としては、［Ｅ］重合体における全構造単位を１００モル％とした場合に、５０モル％が好ましく、４０モル％がより好ましく、３０モル％がさらに好ましい。構造単位（Ｅ−Ｉ）の含有割合を上記範囲とすることで、十分な後退接触角を得ることができる。
【０１９４】
［Ｅ］重合体は、構造単位（Ｅ−Ｉ）以外に、酸解離性基を含む構造単位（以下、「構造単位（Ｅ−ＩＩ）」ともいう）を有することが好ましい。構造単位（Ｅ−ＩＩ）としては、例えば［Ａ］重合体における構造単位（ＩＩ）と同様のもの等が挙げられる。［Ｅ］重合体は、構造単位（Ｅ−ＩＩ）を１種のみ有していてもよく、２種以上有していてもよい。構造単位（Ｅ−ＩＩ）の含有割合の下限としては、［Ｅ］重合体における全構造単位を１００モル％とした場合に、３０モル％が好ましく、５０モル％がより好ましく、６５モル％がさらに好ましい。構造単位（Ｅ−ＩＩ）の含有割合の上限としては、［Ｅ］重合体における全構造単位を１００モル％とした場合に、９５モル％が好ましく、８５モル％がより好ましく、７５モル％がさらに好ましい。
【０１９５】
［Ｅ］重合体のＭｗの下限としては、１，０００が好ましく、２，０００がより好ましく、４，０００がさらに好ましく、７，０００が特に好ましい。一方、［Ｅ］重合体のＭｗの上限としては、５０，０００が好ましく、３０，０００がより好ましく、１０，０００がさらに好ましく、８，０００が特に好ましい。［Ｅ］重合体のＭｗを上記範囲とすることで、十分な前進接触角を得ることができ、さらに現像性を向上させることができる。
【０１９６】
［Ｅ］重合体のＭｗ／Ｍｎの下限としては、通常１であり、１．２が好ましく、１．４がより好ましい。一方、［Ｅ］重合体のＭｗ／Ｍｎの上限としては、通常５であり、３が好ましく、２．３がより好ましい。
【０１９７】
［Ｅ］重合体は、例えばラジカル重合開始剤を使用して所定の各構造単位を与える単量体を適当な溶媒中で重合することにより合成できる。
【０１９８】
当該感放射線性樹脂組成物が［Ｅ］重合体を含有する場合、［Ｅ］重合体の含有量の下限としては、［Ａ］重合体１００質量部に対して、０．１質量部が好ましく、１質量部がより好ましく、２質量部がさらに好ましく、２．５質量部が特に好ましい。一方、［Ｅ］重合体の含有量の上限としては、５０質量部が好ましく、２０質量部がより好ましく、１０質量部がさらに好ましく、５質量部が特に好ましい。当該感放射線性樹脂組成物における［Ｅ］重合体の含有量を上記範囲とすることにより、得られるレジスト膜表面の撥水性及び溶出抑制性をより高めることができる。
【０１９９】
［［Ｆ］偏在化促進剤］
［Ｆ］偏在化促進剤は、当該感放射線性樹脂組成物が［Ｅ］重合体を含有する場合等に、この［Ｅ］重合体をより効率的にレジスト膜表面に偏析させる効果を有するものである。当該感放射線性樹脂組成物にこの［Ｆ］偏在化促進剤を含有させることで、上記［Ｅ］重合体の添加量を従来よりも少なくすることができる。従って、ＬＷＲ性能等を損なうことなく、レジスト膜から液浸液への成分の溶出をさらに抑制し、高速スキャンにより液浸露光をより高速に行うことが可能になり、結果としてウォーターマーク欠陥等の液浸由来欠陥を抑制するレジスト膜表面の疎水性を向上させることができる。このような［Ｆ］偏在化促進剤として用いることができるものとしては、比誘電率が３０以上２００以下で、１気圧における沸点が１００℃以上の低分子化合物を挙げることができる。このような化合物としては、具体的には、ラクトン化合物、カーボネート化合物、ニトリル化合物、多価アルコール等が挙げられる。
【０２００】
上記ラクトン化合物としては、例えばブチロラクトン、バレロラクトン、メバロニックラクトン、ノルボルナンラクトン等が挙げられる。上記カーボネート化合物としては、例えばプロピレンカーボネート、エチレンカーボネート、ブチレンカーボネート、ビニレンカーボネート等が挙げられる。上記ニトリル化合物としては、例えばスクシノニトリル等が挙げられる。上記多価アルコールとしては、例えばグリセリン等が挙げられる。
【０２０１】
当該感放射線性樹脂組成物が［Ｆ］偏在化促進剤を含有する場合、［Ｆ］偏在化促進剤の含有量の下限としては、当該感放射線性樹脂組成物における重合体の総量１００質量部に対して、１０質量部が好ましく、１５質量部がより好ましく、２０質量部がさらに好ましく、２５質量部が特に好ましい。一方、［Ｆ］偏在化促進剤の含有量の上限としては、当該感放射線性樹脂組成物における重合体の総量１００質量部に対して、２００質量部が好ましく、１００質量部がさらに好ましく、６０質量部がより好ましく、４０質量部が特に好ましい。
【０２０２】
＜その他の任意成分＞
当該感放射線性樹脂組成物は、上記［Ａ］〜［Ｆ］成分以外にも、その他の任意成分を含有できる。上記その他の任意成分としては、例えば界面活性剤、脂環式骨格含有化合物、増感剤等が挙げられる。当該感放射線性樹脂組成物は、その他の任意成分をそれぞれ１種単独で又は２種以上を混合して含有していてもよい。
【０２０３】
［界面活性剤］
界面活性剤は、当該感放射線性樹脂組成物の塗布性、ストリエーション、現像性等を改良する効果を奏する。界面活性剤としては、例えばポリオキシエチレンラウリルエーテル、ポリオキシエチレンステアリルエーテル、ポリオキシエチレンオレイルエーテル、ポリオキシエチレンｎ−オクチルフェニルエーテル、ポリオキシエチレンｎ−ノニルフェニルエーテル、ポリエチレングリコールジラウレート、ポリエチレングリコールジステアレート等のノニオン系界面活性剤が挙げられる。また、界面活性剤の市販品としては、例えばＫＰ３４１（信越化学工業社）、ポリフローＮｏ．７５、同Ｎｏ．９５（以上、共栄社化学社）、エフトップＥＦ３０１、同ＥＦ３０３、同ＥＦ３５２（以上、トーケムプロダクツ社）、メガファックＦ１７１、同Ｆ１７３（以上、ＤＩＣ社）、フロラードＦＣ４３０、同ＦＣ４３１（以上、住友スリーエム社）、アサヒガードＡＧ７１０、サーフロンＳ−３８２、同ＳＣ−１０１、同ＳＣ−１０２、同ＳＣ−１０３、同ＳＣ−１０４、同ＳＣ−１０５、同ＳＣ−１０６（以上、旭硝子工業社）等が挙げられる。これらの界面活性剤は、１種単独で又は２種以上を組み合わせて用いることができる。当該感放射線性樹脂組成物が界面活性剤を含有する場合、界面活性剤の含有量の上限としては、［Ａ］重合体１００質量部に対して、通常２質量部である。
【０２０４】
［脂環式骨格含有化合物］
脂環式骨格含有化合物は、当該感放射線性樹脂組成物により形成されるレジストパターのドライエッチング耐性、パターン形状、基板との接着性等を改善する効果を奏する。
【０２０５】
脂環式骨格含有化合物としては、例えば
１−アダマンタンカルボン酸、２−アダマンタノン、１−アダマンタンカルボン酸ｔ−ブチル等のアダマンタン誘導体類；
デオキシコール酸ｔ−ブチル、デオキシコール酸ｔ−ブトキシカルボニルメチル、デオキシコール酸２−エトキシエチル等のデオキシコール酸エステル類；
リトコール酸ｔ−ブチル、リトコール酸ｔ−ブトキシカルボニルメチル、リトコール酸２−エトキシエチル等のリトコール酸エステル類；
３−〔２−ヒドロキシ−２，２−ビス（トリフルオロメチル）エチル〕テトラシクロ［４．４．０．１２，５．１７，１０］ドデカン、２−ヒドロキシ−９−メトキシカルボニル−５−オキソ−４−オキサ−トリシクロ［４．２．１．０３，７］ノナン等が挙げられる。これらの脂環式骨格含有化合物は、１種単独で又は２種以上を組み合わせて用いることができる。当該感放射線性樹脂組成物が脂環式骨格含有化合物を含有する場合、脂環式骨格含有化合物の含有量の上限としては、［Ａ］重合体１００質量部に対して、通常５質量部である。
【０２０６】
［増感剤］
増感剤は、［Ｂ］酸発生体等からの酸の生成量を増加する作用を示すものであり、当該感放射線性樹脂組成物の「みかけの感度」を向上させる効果を奏する。
【０２０７】
増感剤としては、例えばカルバゾール類、アセトフェノン類、ベンゾフェノン類、ナフタレン類、フェノール類、ビアセチル、エオシン、ローズベンガル、ピレン類、アントラセン類、フェノチアジン類等が挙げられる。これらの増感剤は、１種単独で又は２種以上を組み合わせて用いることができる。当該感放射線性樹脂組成物が増感剤を含有する場合、増感剤の含有量の上限としては、［Ａ］重合体１００質量部に対して、通常２質量部である。
【０２０８】
＜感放射線性樹脂組成物の調製方法＞
当該感放射線性樹脂組成物は、例えば［Ａ］重合体、［Ｂ］酸発生体、［Ｃ］溶媒、必要に応じて含有される［Ｄ］酸拡散制御体、［Ｅ］重合体、［Ｆ］偏在化促進剤及びその他の任意成分を所定の割合で混合し、好ましくは孔径０．２μｍ程度のメンブレンフィルター等で濾過することにより調製することができる。当該感放射線性樹脂組成物の固形分濃度の下限としては、０．１質量％が好ましく、１質量％がより好ましく、３質量％がさらに好ましく、４質量％が特に好ましい。一方、上記固形分濃度の上限としては、５０質量％が好ましく、２５質量％がより好ましく、１５質量％がさらに好ましく、５質量％が特に好ましい。
【０２０９】
＜レジストパターン形成方法＞
本発明のレジストパターン形成方法は、レジスト膜を形成する工程（以下、「レジスト膜形成工程」ともいう）、上記レジスト膜を露光する工程（以下、「露光工程」ともいう）、及び上記露光されたレジスト膜を現像する工程（以下、「現像工程」ともいう）を備え、上記レジスト膜を当該感放射線性樹脂組成物により形成する。以下、各工程について説明する。
【０２１０】
［レジスト膜形成工程］
本工程では、当該感放射線性樹脂組成物によりレジスト膜を形成する。レジスト膜を形成する基板としては、例えばシリコンウェハ、アルミニウムで被覆されたウェハ等の従来公知の基板を使用できる。また、例えば特公平６−１２４５２号公報や特開昭５９−９３４４８号公報等に開示されている有機系又は無機系の反射防止膜を基板上に形成してもよい。
【０２１１】
塗布方法としては、例えば回転塗布（スピンコーティング）、流延塗布、ロール塗布等が挙げられる。形成されるレジスト膜の膜厚の下限としては、５ｎｍが好ましく、１０ｎｍがより好ましい。一方、上記膜厚の上限としては、１，０００ｎｍが好ましく、５００ｎｍがより好ましい。
【０２１２】
当該感放射線性樹脂組成物を塗布した後、必要に応じてプレベーク（ＰＢ）によって塗膜中の溶媒を揮発させてもよい。上記ＰＢ温度の下限としては、当該感放射線性樹脂組成物の配合組成によって適宜選択されるが、３０℃が好ましく、６０℃がより好ましい。一方、上記ＰＢ温度の上限としては、当該感放射線性樹脂組成物の配合組成によって適宜選択されるが、２００℃が好ましく、１２０℃がより好ましい。上記ＰＢ時間の下限としては、５秒が好ましく、１０秒がより好ましい。一方、上記ＰＢ時間の上限としては、６００秒が好ましく、２００秒がより好ましい。
【０２１３】
環境雰囲気中に含まれる塩基性不純物等の影響を防止するために、例えば特開平５−１８８５９８号公報等に開示されている保護膜をレジスト膜上に設けることもできる。さらに、レジスト膜からの酸発生体等の流出を防止するために、例えば特開２００５−３５２３８４号公報等に開示されている液浸用保護膜をレジスト膜上に設けることもできる。なお、これらの技術は併用できる。
【０２１４】
［露光工程］
本工程では、上記レジスト膜形成工程で形成したレジスト膜を露光する。この露光としては、例えば所望の領域にアイソラインパターンマスクを介して縮小投影露光を行うことにより、アイソトレンチパターンを形成できる。また、露光は所望のパターンとマスクパターンとによって２回以上行ってもよい。２回以上露光を行う場合、露光は連続して行うことが好ましい。複数回露光する場合、例えば所望の領域にラインアンドスペースパターンマスクを介して第１の縮小投影露光を行い、続けて第１の露光を行った露光部に対してラインが交差するように第２の縮小投影露光を行う。第１の露光部と第２の露光部とは直交することが好ましい。直交することにより、露光部で囲まれた未露光部において真円状のコンタクトホールパターンが形成しやすくなる。
【０２１５】
露光方法としては液浸露光が好ましい。液浸露光とすることで、当該感放射線性樹脂組成物によって形成されたレジスト膜の現像前後における接触角の変化及び現像欠陥抑制性の効果を発揮させることができる。なお、露光の際に用いられる液浸液としては水やフッ素系不活性液体等が挙げられる。液浸液は、露光波長に対して透明であり、かつ膜上に投影される光学像の歪みを最小限に留めるよう屈折率の温度係数ができる限り小さい液体が好ましいが、特に露光光源がＡｒＦエキシマレーザー光（波長１９３ｎｍ）である場合、上述の観点に加えて、入手の容易さ、取り扱いのし易さといった点から水を用いるのが好ましい。水を用いる場合、水の表面張力を減少させるとともに、界面活性力を増大させる添加剤を僅かな割合で添加しても良い。この添加剤は、ウェハ上のレジスト層を溶解させず、かつレンズの下面の光学コートに対する影響が無視できるものが好ましい。使用する水としては蒸留水が好ましい。
【０２１６】
露光に使用される放射線としては、［Ｂ］酸発生体の種類に応じて適宜選択されるが、例えば紫外線、遠紫外線、極端紫外線、可視光線、Ｘ線、γ線等の電磁波；電子線、α線等の荷電粒子線などが挙げられる。これらの中で、遠紫外線、極端紫外線及び電子線が好ましく、ＡｒＦエキシマレーザー光及びＫｒＦエキシマレーザー光（波長２４８ｎｍ）がより好ましく、ＡｒＦエキシマレーザーがさらに好ましい。露光量等の露光条件は、当該感放射線性樹脂組成物の配合組成や添加剤の種類等に応じて適宜選択される。当該パターン形成方法においては露光工程を複数回有してもよく、複数回の露光は同じ光源を用いても異なる光源を用いても良いが、１回目の露光にはＡｒＦエキシマレーザー光を用いることが好ましい。
【０２１７】
また、露光後にＰＥＢを行なうことが好ましい。ＰＥＢを行なうことにより、当該感放射線性樹脂組成物中の酸解離性基の解離反応を円滑に進行できる。上記ＰＥＢ温度の下限としては、３０℃が好ましく、５０℃がより好ましく、７０℃がさらに好ましい。一方、上記ＰＥＢ温度の上限としては、２００℃が好ましく、１７０℃がより好ましく、１２０℃がさらに好ましい。上記ＰＥＢ時間の下限としては、５秒が好ましく、１０秒がより好ましい。一方、上記ＰＥＢ時間の上限としては、６００秒が好ましく、２００秒がより好ましい。
【０２１８】
［現像工程］
本工程では、現像液を用い、露光工程で露光されたレジスト膜を現像する。これにより、所定のレジストパターンが形成される。上記現像液としては、例えばアルカリ現像液、有機溶媒を主成分とする現像液等が挙げられる。ここで「主成分」とは、最も含有量の多い成分であり、例えば含有量が５０質量％以上の成分をいう。上記現像液は形成するパターン形状に応じて選択することができる。マスクパターンを露光によりレジスト膜上に投影した時に、光照射強度の強い領域をアルカリ性の水溶液で現像することにより、所定の閾値以上の露光部が溶解及び除去されることによってポジ型のレジストパターンを形成することができる。一方、マスクパターンを露光によりレジスト膜上に投影した時に、光照射強度の弱い領域を有機溶媒を主成分とする現像液で現像することにより、所定の閾値以下の露光部が溶解及び除去されることによってネガ型のレジストパターンを形成することができる。所望する解像性やパターン形状に応じてこれらの現像液を組み合わせて現像することもできる。
【０２１９】
上記アルカリ現像液としては、例えば水酸化ナトリウム、水酸化カリウム、炭酸ナトリウム、けい酸ナトリウム、メタけい酸ナトリウム、アンモニア水、エチルアミン、ｎ−プロピルアミン、ジエチルアミン、ジ−ｎ−プロピルアミン、トリエチルアミン、メチルジエチルアミン、エチルジメチルアミン、トリエタノールアミン、テトラメチルアンモニウムヒドロキシド（ＴＭＡＨ）、ピロール、ピペリジン、コリン、１，８−ジアザビシクロ−［５．４．０］−７−ウンデセン、及び１，５−ジアザビシクロ−［４．３．０］−５−ノネン等のアルカリ性化合物からなる群より選択される少なくとも１種を溶解したアルカリ性水溶液などが挙げられる。上記アルカリ性水溶液の濃度は、１０質量％以下が好ましい。アルカリ性水溶液の濃度が１０質量％を超えると、非露光部も現像液に溶解してしまうおそれがある。上記アルカリ性水溶液には、有機溶媒を添加することもできる。
【０２２０】
上記有機溶媒を主成分とする現像液に含有される有機溶媒としては、上記溶媒［Ｃ］で例示したものと同様の有機溶媒等が挙げられる。これらの有機溶媒は、単独で使用してもよく２種以上を併用してもよい。有機溶媒を主成分とする現像液に含有される有機溶媒の含有量の下限としては、８０質量％が好ましく、９０質量％がより好ましく、９９質量％がさらに好ましい。上記含有量を上記下限以上とすることで、良好な現像特性を得ることができ、よりリソグラフィー特性に優れるパターンを形成することができる。なお、有機溶媒以外の成分としては、例えば水、シリコンオイル等が挙げられる。
【０２２１】
上記現像液としては、有機溶媒を主成分とする現像液が好ましい。当該感放射線性樹脂組成物は膜収縮抑制性に優れるため、ネガ型のレジストパターンを形成した後にＰＥＢを行っても膜収縮が発生しにくい。そのため、当該感放射線性樹脂組成物により形成されるレジスト膜は、有機溶媒を主成分とする現像液による現像に好適に用いることができる。
【０２２２】
上記現像液には、必要に応じて界面活性剤を適当量添加することができる。界面活性剤としては、イオン性や非イオン性のフッ素系及び／又はシリコン系界面活性剤を用いることができる。
【０２２３】
現像方法としては、例えば現像液が満たされた槽中に基板を一定時間浸漬する方法（ディップ法）、基板表面に現像液を表面張力によって盛り上げて一定時間静止することで現像する方法（パドル法）、基板表面に現像液を噴霧する方法（スプレー法）、一定速度で回転している基板上に一定速度で現像液塗出ノズルをスキャンしながら現像液を塗出しつづける方法（ダイナミックディスペンス法）等が挙げられる。
【０２２４】
上記現像後に、形成されたレジストパターンをリンス液により洗浄するとよい。アルカリ現像の場合、リンス液としては、水が好ましく、純水がより好ましい。有機溶媒現像の場合、リンス液としては、アルコール系溶媒及びエステル系溶媒が好ましく、炭素数６〜８の１価のアルコール系溶媒がより好ましく、１−ヘキサノール、２−ヘキサノール、２−ヘプタノール及び４−メチル−２−ペンタノールがさらに好ましい。
【０２２５】
洗浄処理の方法としては、例えば一定速度で回転している基板上にリンス液を塗出しつづける方法（回転塗布法）、リンス液が満たされた槽中に基板を一定時間浸漬する方法（ディップ法）、基板表面にリンス液を噴霧する方法（スプレー法）等が挙げられる。
【実施例】
【０２２６】
以下、本発明の実施例によりさらに具体的に説明するが、本発明は、これらの実施例に限定されるものではない。なお、実施例及び比較例における各測定は、下記の方法により行った。
【０２２７】
［Ｍｗ及びＭｎ］
ＧＰＣカラム（東ソー社の「Ｇ２０００ＨＸＬ」：２本、「Ｇ３０００ＨＸＬ」：１本及び「Ｇ４０００ＨＸＬ」：１本）を用い、流量：１．０ｍＬ／分、溶出溶媒：テトラヒドロフラン、試料濃度：１．０質量％、試料注入量：１００μＬ、カラム温度：４０℃、検出器：示差屈折計の分析条件で、単分散ポリスチレンを標準とするＧＰＣにより測定した。また、Ｍｗ／Ｍｎは、Ｍｗ及びＭｎの測定結果より算出した。
【０２２８】
［１３Ｃ−ＮＭＲ分析］
日本電子社の「ＪＮＭ−ＥＣＸ４００」を用い、測定溶媒として重クロロホルムを使用して、各重合体における各構造単位の含有割合（モル％）を求める分析を行った。
【０２２９】
＜化合物の合成＞
［合成例１］（化合物（Ｍ−１）の合成）
３００ｍＬの丸底フラスコに炭酸カリウム１７．２ｇ（１２４．３ｍｍｏｌ）、下記式（ｍ−１）で表される化合物１２．２ｇ（１０８．８ｍｍｏｌ）及びテトラヒドロフラン１００ｍＬを加え室温で撹拌を開始した。そこへ、下記式（ｍ−２）で表される化合物２０．０ｇ（１０３．６ｍｍｏｌ）をテトラヒドロフラン２０ｍＬに溶解させた溶液をゆっくりと滴下した。滴下終了後、室温で１時間撹拌した後、５０℃で１０時間撹拌した。吸引ろ過で塩を除去し溶媒を留去した後、酢酸エチルを加え、飽和塩化アンモニウム水溶液で２回洗浄した。無水硫酸ナトリウムで乾燥させ、溶媒を留去した後、カラムクロマトグラフィーで精製することにより下記式（Ｍ−１）で表される化合物１６．２ｇ（収率７０％）を得た。
【０２３０】
【化２９】
0006369301.tif 000030
【０２３１】
［合成例２〜１９］（化合物（Ｍ−２）〜（Ｍ−１９）の合成）
前駆体を適宜選択し、合成例１と同様の操作を行うことによって、下記式（Ｍ−２）〜（Ｍ−１９）で表される化合物を合成した。
【０２３２】
【化３０】
0006369301.tif 000031
【０２３３】
＜［Ａ］重合体及び［Ｅ］重合体の合成＞
各実施例及び比較例における各重合体の合成で用いた単量体を以下に示す。
【０２３４】
【化３１】
0006369301.tif 000032
【０２３５】
［合成例２０］（重合体（Ａ−１）の合成）
化合物（Ｍ’−２）９．３７ｇ（５０モル％）、化合物（Ｍ’−１）８．４９ｇ（４０モル％）及び化合物（Ｍ−１）２．１４ｇ（１０モル％）を２−ブタノン４０ｇに溶解し、ラジカル重合開始剤としてＡＩＢＮ０．７８ｇ（全単量体に対して５モル％）を添加して単量体溶液を調製した。次いで２０ｇの２−ブタノンを入れた１００ｍＬの三口フラスコを３０分窒素パージした後、攪拌しながら８０℃に加熱し、上記調製した単量体溶液を滴下漏斗にて３時間かけて滴下した。滴下開始を重合反応の開始時間とし、重合反応を６時間実施した。重合反応終了後、重合溶液を水冷して３０℃以下に冷却した。４００ｇのメタノール中に冷却した重合溶液を投入し、析出した白色粉末をろ別した。ろ別した白色粉末を８０ｇのメタノールで２回洗浄した後、さらにろ別し、５０℃で１７時間乾燥させて白色粉末状の重合体（Ａ−１）を合成した（１５．７ｇ、収率７９％）。重合体（Ａ−１）のＭｗは７，３００、Ｍｗ／Ｍｎは１．５４であった。１３Ｃ−ＮＭＲ分析の結果、化合物（Ｍ’−２）、化合物（Ｍ’−１）及び化合物（Ｍ−１）に由来する各構造単位の含有割合は、それぞれ５０．１モル％、４０．２モル％及び９．７モル％であった。
【０２３６】
［合成例２１〜４６］（重合体（Ａ−２）〜（Ａ−２７）の合成）
下記表１に示す種類及び使用量の単量体を用い、合成例２０と同様の操作を行うことによって、重合体（Ａ−２）〜（Ａ−２７）を合成した。なお、使用する単量体の合計質量は２０ｇとした。
【０２３７】
［合成例４７］（重合体（Ａ−２８）の合成）
化合物（Ｍ’−３）４４．５５ｇ（５０モル％）、化合物（Ｍ’−２）４３．１３ｇ（４０モル％）、化合物（Ｍ−１）１２．３２ｇ（１０モル％）、ラジカル重合開始剤としてＡＩＢＮ４．５１ｇ（全単量体に対して５モル％）及びｔ−ドデシルメルカプタン１、１４ｇをプロピレングリコールモノメチルエーテル１００ｇに溶解した後、窒素雰囲気下、反応温度を７０℃に保持して、１６時間共重合させた。重合反応終了後、重合溶液を１，０００ｇのｎ−ヘキサン中に滴下して、重合体を凝固精製した。次いで、上記重合体に、再度プロピレングリコールモノメチルエーテル１５０ｇを加えた後、更に、メタノール１５０ｇ、トリエチルアミン３４ｇ及び水６ｇを加えて、沸点にて還流させながら、８時間加水分解反応を行った。反応終了後、溶剤及びトリエチルアミンを減圧留去し、得られた重合体をアセトン１５０ｇに溶解した後、２，０００ｇの水中に滴下して凝固させ、生成した白色粉末をろ過し、５０℃で１７時間乾燥させて白色粉末状の重合体（Ａ−２８）を得た（６２．１ｇ、収率７０％）。重合体（Ａ−２８）のＭｗは７，２００であり、Ｍｗ／Ｍｎは１．８８であった。１３Ｃ−ＮＭＲ分析の結果、化合物（Ｍ’−３）、化合物（Ｍ’−２）及び化合物（Ｍ−１）に由来する各構造単位の含有割合は、それぞれ５０．２モル％、４０．１モル％及び９．７モル％であった。
【０２３８】
［合成例４８］（重合体（ＣＡ−１）の合成）
下記表１に示す種類及び使用量の単量体を用い、合成例２０と同様の操作を行うことによって、重合体（ＣＡ−１）を合成した。なお、使用する単量体の合計質量は２０ｇとした。
【０２３９】
重合体（Ａ−１）〜（Ａ−２８）及び（ＣＡ−１）の合成に用いた単量体の種類及び使用量を下記表１に示す。下記表１には、重合体の各構造単位の含有割合（モル％）、収率（％）、Ｍｗ及びＭｗ／Ｍｎを合わせて示す。なお、表１中の「−」は、該当する単量体を用いなかったことを示す。
【０２４０】
【表１】
0006369301.tif 000033
【０２４１】
［合成例４９］（重合体（Ｅ−１）の合成）
化合物（Ｍ’−１２）７１．６７ｇ（７０モル％）及び化合物（Ｍ’−１３）２８．３３ｇ（３０モル％）を１００ｇの２−ブタノンに溶解し、ラジカル重合開始剤としてジメチル２，２’−アゾビスイソブチレート４．６１ｇ（全単量体に対して５モル％）を溶解させて単量体溶液を調製した。次いで、１００ｇの２−ブタノンを入れた１，０００ｍＬの三口フラスコを３０分窒素パージした後、攪拌しながら８０℃に加熱し、上記調製した単量体溶液を滴下漏斗にて３時間かけて滴下した。滴下開始を重合反応の開始時間とし、重合反応を６時間実施した。重合反応終了後、重合溶液を水冷して３０℃以下に冷却した。重合溶液を２Ｌ分液漏斗に移液した後、１５０ｇのｎ−ヘキサンで上記重合溶液を均一に希釈し、６００ｇのメタノールを投入して混合した。
【０２４２】
次いで、３０ｇの蒸留水を投入し、さらに攪拌して３０分静置した。その後、下層を回収し、固形分である重合体（Ｅ−１）を含むプロピレングリコールモノメチルエーテルアセテート溶液を得た（収率６０％）。重合体（Ｅ−１）のＭｗは７，２００であり、Ｍｗ／Ｍｎは２．００であった。１３Ｃ−ＮＭＲ分析の結果、化合物（Ｍ’−１２）及び化合物（Ｍ’−１３）に由来する各構造単位の含有割合は、それぞれ７１．１モル％及び２８．９モル％であった。
【０２４３】
＜感放射線性樹脂組成物の調製＞
下記実施例１〜３１及び比較例１の感放射線性樹脂組成物の調製に用いた［Ｂ］酸発生剤、［Ｃ］溶媒、［Ｄ］酸拡散制御剤及び［Ｆ］偏在化促進剤を以下に示す。
【０２４４】
［［Ｂ］酸発生剤］
各構造式を以下に示す。
Ｂ−１：トリフェニルスルホニウム２−（アダマンタン−１−イルカルボニルオキシ）−１，１，３，３，３−ペンタフルオロプロパン−１−スルホネート
Ｂ−２：トリフェニルスルホニウムノルボルナンスルトン−２−イルオキシカルボニルジフルオロメタンスルホネート
Ｂ−３：トリフェニルスルホニウム３−（ピペリジン−１−イルスルホニル）−１，１，２，２，３，３−ヘキサフルオロプロパン−１−スルホネート
Ｂ−４：トリフェニルスルホニウムアダマンタン−１−イルオキシカルボニルジフルオロメタンスルホネート
【０２４５】
【化３２】
0006369301.tif 000034
【０２４６】
［［Ｃ］溶媒］
Ｃ−１：酢酸プロピレングリコールモノメチルエーテル
Ｃ−２：シクロヘキサノン
【０２４７】
［［Ｄ］酸拡散制御剤］
各構造式を以下に示す。
Ｄ−１：トリフェニルスルホニウムサリチレート
Ｄ−２：トリフェニルスルホニウム１０−カンファースルホネート
Ｄ−３：Ｎ−（ｎ−ウンデカン−１−イルカルボニルオキシエチル）モルホリン
Ｄ−４：２，６−ジｉ−プロピルアニリン
Ｄ−５：トリｎ−ペンチルアミン
【０２４８】
【化３３】
0006369301.tif 000035
【０２４９】
［［Ｆ］偏在化促進剤］
Ｆ−１：γ−ブチロラクトン
【０２５０】
［実施例１］（感放射線性樹脂組成物（Ｊ−１）の調製）
［Ａ］重合体としての重合体（Ａ−１）１００質量部、［Ｂ］酸発生剤としての（Ｂ−１）８．５質量部、［Ｃ］溶媒としての（Ｃ−１）２，２４０質量部及び（Ｃ−２）９６０質量部、［Ｄ］酸拡散制御剤としての（Ｄ−１）２．３質量部、［Ｅ］重合体としての重合体（Ｅ−１）３質量部、並びに［Ｆ］偏在化促進剤としての（Ｆ−１）３０質量部を配合し、孔径０．２μｍのメンブランフィルターでろ過することにより感放射線性樹脂組成物（Ｊ−１）を調製した。
【０２５１】
［実施例２〜３１及び比較例１］（感放射線性樹脂組成物（Ｊ−２）〜（Ｊ−３１）及び（ＣＪ−１）の調製）
下記表２に示す種類及び配合量の各成分を用いた以外は、実施例１と同様に操作して、各感放射線性樹脂組成物を調製した。
【０２５２】
【表２】
0006369301.tif 000036
【０２５３】
＜レジストパターンの形成（１）＞
１２インチのシリコンウェハ表面に、スピンコーター（東京エレクトロン社の「ＣＬＥＡＮ  ＴＲＡＣＫ  ＡＣＴ１２」）を使用して、下層反射防止膜形成用組成物（ブルワーサイエンス社の「ＡＲＣ６６」）を塗布した後、２０５℃で６０秒間加熱することにより膜厚１０５ｎｍの下層反射防止膜を形成した。この下層反射防止膜上に、上記スピンコーターを使用して上記調製した各感放射線性樹脂組成物を塗布し、９０℃で６０秒間ＰＢを行った。その後、２３℃で３０秒間冷却し、膜厚９０ｎｍのレジスト膜を形成した。次に、このレジスト膜を、ＡｒＦエキシマレーザー液浸露光装置（ＮＩＫＯＮ社の「ＮＳＲ−Ｓ６１０Ｃ」）を用い、ＮＡ＝１．３、ダイポール（シグマ０．９７７／０．７８２）の光学条件にて、４０ｎｍラインアンドスペース（１Ｌ１Ｓ）マスクパターンを介して露光した。露光後、９０℃で６０秒間ＰＥＢを行った。その後、アルカリ現像液として２．３８質量％のＴＭＡＨ水溶液を用いてアルカリ現像し、水で洗浄し、乾燥させてポジ型のレジストパターンを形成した。このレジストパターン形成の際、ターゲット寸法が４０ｎｍの１対１ラインアンドスペースのマスクを介して形成した線幅が、線幅４０ｎｍの１対１ラインアンドスペースに形成される露光量を最適露光量とした。
【０２５４】
＜レジストパターンの形成（２）＞
上記ＴＭＡＨ水溶液の代わりに酢酸ｎ−ブチルを用いて有機溶媒現像し、かつ水での洗浄を行わなかった以外は、上記レジストパターンの形成（１）と同様に操作して、ネガ型のレジストパターンを形成した。
【０２５５】
＜評価＞
各感放射線性樹脂組成物を用いて形成したレジストパターンについて、ＬＷＲ性能、解像性、断面形状の矩形性及び焦点深度を下記方法に従い評価した。これらの評価結果を下記表３に示す。なお、レジストパターンの測長には走査型電子顕微鏡（日立ハイテクノロジーズ社の「ＣＧ−４１００」）を用いた。
【０２５６】
［ＬＷＲ性能］
レジストパターンを、上記走査型電子顕微鏡を用い、パターン上部から観察した。線幅を任意のポイントで計５０点測定し、その測定値の分布から３シグマ値を求め、これをＬＷＲ性能（ｎｍ）とした。ＬＷＲ性能は、その値が小さいほどラインのガタつきが小さく良いことを示す。ＬＷＲ性能は、３．６ｎｍ以下の場合は「良好」と、３．６ｎｍを超える場合は「不良」と評価できる。
【０２５７】
［解像性］
上記最適露光量において解像される最小のレジストパターンの寸法を測定し、この測定結果を解像性（ｎｍ）とした。解像性は、その値が小さいほどが良いことを示す。解像性は、３４ｎｍ以下の場合は「良好」と、３４ｎｍを超える場合は「不良」と評価できる。
【０２５８】
［断面形状の矩形性］
上記最適露光量において解像されるレジストパターンの断面形状を観察し、レジストパターンの高さ方向の中間での線幅Ｌｂ及び膜の上部での線幅Ｌａを測定した。断面形状の矩形性は、０．９≦Ｌａ／Ｌｂ≦１．１である場合は「良好」と、上記範囲外である場合は「不良」と評価できる。
【０２５９】
［焦点深度］
上記最適露光量において解像されるレジストパターンにおいて、深さ方向にフォーカスを変化させた際の寸法を観測し、ブリッジや残渣が無いままパターン寸法が基準の９０％以上１１０％以下に入る深さ方向の余裕度を測定し、この測定結果を焦点深度（ｎｍ）とした。焦点深度は、その値が大きいほど、焦点の位置が変動した際に得られるパターンの寸法の変動が小さく、デバイス作製時の歩留まりを高くすることができるため、良いことを示す。焦点深度は、４５ｎｍ以上の場合は「良好」と、４５ｎｍ未満の場合は「不良」と評価できる。
【０２６０】
【表３】
0006369301.tif 000037
【０２６１】
表３の結果から、実施例の感放射線性樹脂組成物は、ＬＷＲ性能、解像性、断面形状の矩形性及び焦点深度に優れることが示された。一方、比較例の感放射線性樹脂組成物は、上記性能が実施例のものに対していずれも劣っていることが示された。
【０２６２】
［ＰＥＢによる膜収縮率］
１２インチのシリコンウェハ表面に、スピンコーター（東京エレクトロン社の「ＣＬＥＡＮ  ＴＲＡＣＫ  ＡＣＴ１２」）を使用して、下層反射防止膜形成用組成物（ブルワーサイエンス社の「ＡＲＣ６６」）を塗布した後、２０５℃で６０秒間加熱することにより膜厚１０５ｎｍの下層反射防止膜を形成した。この下層反射防止膜上に、上記スピンコーターを使用して上記調製した各感放射線性樹脂組成物を塗布し、９０℃で６０秒間ＰＢを行った。その後、２３℃で３０秒間冷却し、膜厚９０ｎｍのレジスト膜を形成した。次に、このレジスト膜を、ＡｒＦエキシマレーザー液浸露光装置（ＮＩＫＯＮ社の「ＮＳＲ−Ｓ６１０Ｃ」）を用い、７０ｍＪで全面露光を行った後に膜厚測定を実施し膜厚Ａを求めた。続いて、９０℃で６０秒間のＰＥＢを実施した後に、再度膜厚測定を実施し膜厚Ｂを求めた。このとき、１００×（Ａ−Ｂ）／Ａ（％）を求め、これをＰＥＢによる膜収縮率（％）とした。これらの結果を下記表４に示す。ＰＥＢによる膜収縮率は、その値が小さいほど良いことを示す。ＰＥＢによる膜収縮率は、２０％以下の場合は「良好」と、２０％を超える場合は「不良」と評価できる。
【０２６３】
【表４】
0006369301.tif 000038
【０２６４】
表４の結果から、実施例の感放射線性樹脂組成物は、ＰＥＢによる膜収縮率が小さい、すなわち膜収縮抑制性に優れることが示された。一方、比較例の感放射線性樹脂組成物は、膜収縮抑制性が実施例のものに対して大きい、すなわち膜収縮抑制性に劣ることが示された。
【０２６５】
［実施例３２］（感放射線性樹脂組成物（Ｊ−３２）の調製）
［Ａ］重合体としての（Ａ−１）１００質量部、［Ｂ］酸発生剤としての（Ｂ−１）２０質量部、［Ｃ］溶媒としての（Ｃ−１）４，２８０質量部及び（Ｃ−２）１，８３０質量部及び［Ｄ］酸拡散制御剤としての（Ｄ−１）３．６質量部を配合し、孔径０．２μｍのメンブランフィルターでろ過することにより感放射線性樹脂組成物（Ｊ−３２）を調製した。
【０２６６】
［実施例３３〜３５及び比較例２］（感放射線性樹脂組成物（Ｊ−３３）〜（Ｊ−３５）及び（ＣＪ−２）の調製）
下記表５に示す種類及び配合量の各成分を用いた以外は、実施例３２と同様に操作して、各感放射線性樹脂組成物を調製した。
【０２６７】
【表５】
0006369301.tif 000039
【０２６８】
＜レジストパターンの形成（３）＞
８インチのシリコンウェハ表面に、スピンコーター（東京エレクトロン社の「ＣＬＥＡＮ  ＴＲＡＣＫ  ＡＣＴ８」）を使用して、表５に記載の各感放射線性樹脂組成物を塗布し、９０℃で６０秒間ＰＢを行った。その後、２３℃で３０秒間冷却し、膜厚５０ｎｍのレジスト膜を形成した。次に、このレジスト膜に、簡易型の電子線描画装置（日立製作所社の「ＨＬ８００Ｄ」、出力：５０ＫｅＶ、電流密度：５．０Ａ／ｃｍ２）を用いて電子線を照射した。照射後、１２０℃で６０秒間ＰＥＢを行った。その後、アルカリ現像液として２．３８質量％のＴＭＡＨ水溶液を用いて２３℃で３０秒間現像し、水で洗浄し、乾燥させてポジ型のレジストパターンを形成した。
【０２６９】
＜レジストパターンの形成（４）＞
上記ＴＭＡＨ水溶液の代わりに酢酸ｎ−ブチルを用いて有機溶媒現像し、かつ水での洗浄を行わなかった以外は、上記レジストパターンの形成（３）と同様に操作して、ネガ型のレジストパターンを形成した。
【０２７０】
＜評価＞
各感放射線性樹脂組成物を用いて形成したレジストパターンについて、ＬＷＲ性能を下記方法に従い評価し、解像性、断面形状の矩形性及び焦点深度を実施例１〜３１と同様の方法で評価した。これらの結果を下記表６に示す。
【０２７１】
［ＬＷＲ性能］
ＬＷＲ性能の判定基準を下記の通りに変更した以外は、上述のＬＷＲ性能の評価と同様の方法で評価を行った。ＬＷＲ性能は、５ｎｍ以下の場合は「良好」と、５ｎｍを超える場合は「不良」と評価できる。
【０２７２】
【表６】
0006369301.tif 000040
【０２７３】
表６の結果から、実施例の感放射線性樹脂組成物は、ＬＷＲ性能、解像性、断面形状の矩形性及び焦点深度に優れることが示された。一方、比較例の感放射線性樹脂組成物は、上記性能が実施例のものに対していずれも劣っていることが示された。
【産業上の利用可能性】
【０２７４】
本発明の感放射線性樹脂組成物及びレジストパターン形成方法によれば、優れた焦点深度及び膜収縮抑制性を発揮しつつ、解像度が高く、ＬＷＲが小さく、断面形状の矩形性にも優れるレジストパターンを形成することができる。従って、これらは、今後さらに微細化が進行すると予想される半導体デバイス製造用に好適に用いることができる。